(57)【要約】      （修正有）【課題】液晶媒体の提供。【解決手段】少なくとも１種類の式Ｉの化合物を含む液晶媒体、及びアクティブマトリックスディスプレイ、特にＶＡ、ＰＳＡ、ＰＡ−ＶＡ、ＰＳ−ＶＡ、ＰＡＬＣ、ＩＰＳ、ＰＳ−ＩＰＳ、ＦＦＳまたはＰＳ−ＦＦＳ効果を基礎とするアクティブマトリックスディスプレイへのこれら液晶媒体の使用。2020041143.tif 000354（Ｒ１およびＲ１＊は、それぞれ互いに独立に、Ｃ１〜１５個のアルキル又はアルコキシ基等；Ｌ１及びＬ２は、それぞれ互いに独立に、Ｆ、Ｃｌ、ＣＦ３又はＣＨＦ２）【選択図】なし【特許請求の範囲】
【請求項１】
少なくとも１種類の式Ｉの化合物を含むことを特徴とし、極性化合物の混合物を基礎とする液晶媒体。
【化１】
2020041143.tif 000324
（式中、
Ｒ１およびＲ１＊は、それぞれ互いに独立に、１〜１５個のＣ原子を有するアルキルまたはアルコキシ基を表し、ただし加えて、これらの基における１個以上のＣＨ２基は、それぞれ互いに独立に、Ｏ原子が互いに直接連結しないようにして、−Ｃ≡Ｃ−、−ＣＦ２Ｏ−、−ＯＣＦ２−、−ＣＨ＝ＣＨ−、
【化２】
2020041143.tif 000325
−Ｏ−、−ＣＯ−Ｏ−、−Ｏ−ＣＯ−で置き換えられていてもよく、加えて該基中、１個以上のＨ原子はハロゲンで置き換えられていてもよく、
Ｌ１およびＬ２は、それぞれ互いに独立に、Ｆ、Ｃｌ、ＣＦ３またはＣＨＦ２を表す。）
【請求項２】
式Ｉ−１〜Ｉ−１０の少なくとも１種類の化合物を含むことを特徴とする請求項１に記載の液晶媒体。
【化３】
2020041143.tif 000326
【化４】
2020041143.tif 000327
（式中、
ａｌｋｙｌおよびａｌｋｙｌ＊は、それぞれ互いに独立に、直鎖状で１〜６個のＣ原子を有するアルキル基を表し、
ａｌｋｅｎｙｌおよびａｌｋｅｎｙｌ＊は、それぞれ互いに独立に、直鎖状で２〜６個のＣ原子を有するアルケニル基を表し、
ａｌｋｏｘｙおよびａｌｋｏｘｙ＊は、それぞれ互いに独立に、直鎖状で１〜６個のＣ原子を有するアルコキシ基を表し、
Ｌ１およびＬ２は、それぞれ互いに独立に、Ｆ、Ｃｌ、ＣＦ３またはＣＨＦ２を表す。）
【請求項３】
式Ｉ−２．１〜Ｉ−２．４９、Ｉ−６．１〜Ｉ−６．２８およびＩ−６Ｂ．１〜Ｉ−６Ｂ．３の化合物の群からの少なくとも１種類の化合物を含むことを特徴とする請求項１または２に記載の液晶媒体。
【化５】
2020041143.tif 000328
【化６】
2020041143.tif 000329
【化７】
2020041143.tif 000330
【化８】
2020041143.tif 000331
【化９】
2020041143.tif 000332
【化１０】
2020041143.tif 000333
【化１１】
2020041143.tif 000334
【化１２】
2020041143.tif 000335
【化１３】
2020041143.tif 000336
【化１４】
2020041143.tif 000337
（式中、Ｌ１およびＬ２は、請求項１で示される意味を有する。）
【請求項４】
式Ｉ中のＬ１およびＬ２は、それぞれＦを表すことを特徴とする請求項１〜３のいずれか１項に記載の液晶媒体。
【請求項５】
式ＩＩＡ、ＩＩＢおよびＩＩＣの化合物から成る群より選択される１種類以上の化合物を追加的に含むことを特徴とする請求項１〜４のいずれか１項に記載の液晶媒体。
【化１５】
2020041143.tif 000338
（式中、
Ｒ２Ａ、Ｒ２ＢおよびＲ２Ｃは、それぞれ互いに独立に、Ｈ、無置換か、ＣＮまたはＣＦ３で一置換されている、またはハロゲンで少なくとも一置換されている１５個までのＣ原子を有するアルキルまたはアルケニル基を表し、ただし加えて、これらの基における１個以上のＣＨ２基は、Ｏ原子が互いに直接連結しないようにして、−Ｏ−、−Ｓ−、
【化１６】
2020041143.tif 000339
−Ｃ≡Ｃ−、−ＣＦ２Ｏ−、−ＯＣＦ２−、−ＯＣ−Ｏ−または−Ｏ−ＣＯ−で置き換えられていてもよく、
Ｌ１〜４は、それぞれ互いに独立に、Ｆ、Ｃｌ、ＣＦ３またはＣＨＦ２を表し、
Ｚ２およびＺ２’は、それぞれ互いに独立に、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−または−ＣＨ＝ＣＨＣＨ２Ｏ−を表し、
ｐは、０、１または２を表し、
ｑは、０または１を表し、および
ｖは、１〜６を表す。）
【請求項６】
１種類以上の式ＩＩＩの化合物を追加的に含むことを特徴とする請求項１〜５のいずれか１項に記載の液晶媒体。
【化１７】
2020041143.tif 000340
（式中、
Ｒ３１およびＲ３２は、それぞれ互いに独立に、１２個までのＣ原子を有する直鎖状のアルキル、アルコキシアルキルまたはアルコキシ基を表し、および
【化１８】
2020041143.tif 000341
Ｚ３は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−Ｃ４Ｈ８−または−ＣＦ＝ＣＦ−を表す。）
【請求項７】
１種類以上の式Ｌ１〜Ｌ１１の化合物を追加的に含むことを特徴とする請求項１〜６のいずれか１項に記載の液晶媒体。
【化１９】
2020041143.tif 000342
【化２０】
2020041143.tif 000343
（式中、
Ｒ、Ｒ１およびＲ２は、それぞれ互いに独立に、請求項５でＲ２Ａに示される意味を有し、
ａｌｋｙｌは１〜６個のＣ原子を有するアルキル基を表し、および
ｓは、１または２を表す。）
【請求項８】
１種類以上の式Ｔ１〜Ｔ２１のターフェニルを追加的に含むことを特徴とする請求項１〜６のいずれか１項に記載の液晶媒体。
【化２１】
2020041143.tif 000344
【化２２】
2020041143.tif 000345
【化２３】
2020041143.tif 000346
（式中、
Ｒは１〜７個のＣ原子を有する直鎖状のアルキルまたはアルコキシ基を表し、
ｍは、１〜６を表す。）
【請求項９】
１種類以上の式Ｏ−１〜Ｏ−１８の化合物を追加的に含むことを特徴とする請求項１〜８のいずれか１項に記載の液晶媒体。
【化２４】
2020041143.tif 000347
【化２５】
2020041143.tif 000348
（式中、
Ｒ１およびＲ２は、それぞれ互いに独立に、請求項５でＲ２Ａに示される意味を有する。）
【請求項１０】
式Ｏ−６、Ｏ−７およびＯ−１７の化合物の群から選択される１種類以上の化合物を追加的に含むことを特徴とする請求項１〜９のいずれか１項に記載の液晶媒体。
【化２６】
2020041143.tif 000349
（式中、
Ｒ１は、１〜６個または２〜６個のＣ原子を有するアルキルまたはアルケニルを表し、
Ｒ２は、２〜６個のＣ原子を有するアルケニルを表す。）
【請求項１１】
式Ｉｎの１種類以上のインダン化合物を追加的に含むことを特徴とする請求項１〜１０のいずれか１項に記載の液晶媒体。
【化２７】
2020041143.tif 000350
（式中、
Ｒ１１、Ｒ１２、Ｒ１３は、１〜５個のＣ原子を有する直鎖状のアルキル、アルコキシ、アルコキシアルキルまたはアルケニル基を表し、
Ｒ１２およびＲ１３は、追加してハロゲンも表し、
【化２８】
2020041143.tif 000351
を表し、
ｉは、０、１または２を表す。）
【請求項１２】
式ＢＦ−１およびＢＦ−２の１種類以上の化合物を追加的に含むことを特徴とする請求項１〜１１のいずれか１項に記載の液晶媒体。
【化２９】
2020041143.tif 000352
（式中、
Ｒ１およびＲ２は、それぞれ互いに独立に、Ｒ２Ａの意味を有し、および
ｃは、１または２を表す。）
【請求項１３】
混合物全体における式Ｉの化合物の割合は、１〜４０重量％であることを特徴とする請求項１〜１２のいずれか１項に記載の液晶媒体。
【請求項１４】
少なくとも１種類の重合性化合物を含むことを特徴とする請求項１〜１３のいずれか１項に記載の液晶媒体。
【請求項１５】
１種類以上の添加剤を含むことを特徴とする請求項１〜１４のいずれか１項に記載の液晶媒体。
【請求項１６】
添加剤が、フリーラジカル捕捉剤、抗酸化剤および／またはＵＶ安定剤から成る群より選択されることを特徴とする請求項１〜１５のいずれか１項に記載の液晶媒体。
【請求項１７】
少なくとも１種類の式Ｉの化合物を少なくとも１種類の更なる液晶化合物と混合し、任意成分として１種類以上の添加剤、および任意成分として１種類以上の重合性化合物を添加することを特徴とする請求項１〜１６のいずれか１項に記載の液晶媒体の調製方法。
【請求項１８】
電気光学的ディスプレイにおける、請求項１〜１６のいずれか１項に記載の液晶媒体の使用。
【請求項１９】
誘電体として、請求項１〜１６のいずれか１項に記載の液晶媒体を含むことを特徴とする、アクティブマトリクスアドレスを有する電気光学的ディスプレイ。
【請求項２０】
ＶＡ、ＰＳＡ、ＰＡ−ＶＡ、ＰＳ−ＶＡ、ＰＡＬＣ、ＩＰＳ、ＰＳ−ＩＰＳ、ＦＦＳまたはＰＳ−ＦＦＳディスプレイであることを特徴とする、請求項１９に記載の電気光学的ディスプレイ。
【請求項２１】
式Ｉ−６Ｂの化合物。
【化３０】
2020041143.tif 000353
（式中、
ａｌｋｏｘｙは、直鎖状で１〜６個のＣ原子を有するアルコキシ基を表し、
Ｌ１およびＬ２は、それぞれ互いに独立に、Ｆ、Ｃｌ、ＣＦ３またはＣＨＦ２を表す。）
【発明の詳細な説明】
【技術分野】
【０００１】
本発明は、少なくとも１種類の式Ｉの化合物を含む液晶媒体に関する。
【０００２】
【化１】
2020041143.tif 000002
式中、
Ｒ１およびＲ１＊は、それぞれ互いに独立に、１〜１５個のＣ原子を有するアルキルまたはアルコキシ基を表し、ただし加えて、これらの基における１個以上のＣＨ２基は、それぞれ互いに独立に、Ｏ原子が互いに直接連結しないようにして、−Ｃ≡Ｃ−、−ＣＦ２Ｏ−、−ＯＣＦ２−、−ＣＨ＝ＣＨ−、
【０００３】
【化２】
2020041143.tif 000003
−Ｏ−、−ＣＯ−Ｏ−、−Ｏ−ＣＯ−で置き換えられていてもよく、加えて該基中、１個以上のＨ原子はハロゲンで置き換えられていてもよく、
Ｌ１およびＬ２は、それぞれ互いに独立に、Ｆ、Ｃｌ、ＣＦ３またはＣＨＦ２を表す。
【背景技術】
【０００４】
このタイプの媒体は、特に、ＥＣＢ効果を基礎とするアクティブマトリクスアドレスを有する電気光学的ディスプレイ用途、および、ＩＰＳ（ｉｎ−ｐｌａｎｅ  ｓｗｉｔｃｈｉｎｇ：面内スイッチング）ディスプレイまたはＦＦＳ（ｆｒｉｎｇｅ  ｆｉｅｌｄ  ｓｗｉｔｃｈｉｎｇ：フリンジ場スイッチング）ディスプレイ用途に使用できる。
【０００５】
電気的制御複屈折の原理、即ち、ＥＣＢ（ｅｌｅｃｔｒｉｃａｌｌｙ  ｃｏｎｔｒｏｌｌｅｄ  ｂｉｒｅｆｒｉｎｇｅｎｃｅ）効果、または、また、ＤＡＰ（ｄｅｆｏｒｍａｔｉｏｎ  ｏｆ  ａｌｉｇｎｅｄ  ｐｈａｓｅｓ：配向層の変形）効果は、１９７１年に初めて開示された（Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９巻（１９７１年）、３９１２頁（非特許文献１））。その後、Ｊ．Ｆ．Ｋａｈｎ（Ａｐｐｌ．Ｐｈｙｓ．Ｌｅｔｔ．２０巻（１９７２年）、１１９３頁（非特許文献２））およびＧ．ＬａｂｒｕｎｉｅおよびＪ．Ｒｏｂｅｒｔ（Ｊ．Ａｐｐｌ．Ｐｈｙｓ．４４巻（１９７３年）、４８６９頁（非特許文献３））による報文が続いた。
【０００６】
Ｊ．ＲｏｂｅｒｔおよびＦ．Ｃｌｅｒｃ（ＳＩＤ  ８０  Ｄｉｇｅｓｔ  Ｔｅｃｈｎ．Ｐａｐｅｒｓ（１９８０年）、３０頁（非特許文献４））、Ｊ．Ｄｕｃｈｅｎｅ（Ｄｉｓｐｌａｙｓ  ７巻（１９８６年）、３頁（非特許文献５））およびＨ．Ｓｃｈａｄ（ＳＩＤ  ８２  Ｄｉｇｅｓｔ  Ｔｅｃｈｎ．Ｐａｐｅｒｓ（１９８２年）、２４４頁（非特許文献６））による報文において、ＥＣＢ効果を基礎とする高度情報ディスプレイ素子中での使用に適するものとするためには、高い値の弾性定数の比Ｋ３／Ｋ１、高い値の光学異方性Δｎ、および、−０．５以下の値の誘電異方性Δεを液晶相が有していなければならないことが示された。ＥＣＢ効果を基礎とする電気光学的ディスプレイ素子はホメオトロピックなエッジ配向を有している（ＶＡ技術、即ち、ｖｅｒｔｉｃａｌｌｙ  ａｌｉｇｎｅｄ（垂直配向））。また、誘電的に負の液晶媒体も、所謂ＩＰＳまたはＦＦＳ効果を使用するディスプレイにおいて使用できる。
【０００７】
ＥＣＢ効果を使用するディスプレイは、所謂ＶＡＮ（ｖｅｒｔｉｃａｌｌｙ  ａｌｉｇｎｅｄ  ｎｅｍａｔｉｃ：垂直配向ネマチック）ディスプレイとして、例えば、ＭＶＡ（ｍｕｌｔｉ−ｄｏｍａｉｎ  ｖｅｒｔｉｃａｌ  ａｌｉｇｎｍｅｎｔ：マルチドメイン垂直配向、例えば：Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁（非特許文献７）およびＬｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁（非特許文献８））、ＰＶＡ（ｐａｔｔｅｒｎｅｄ  ｖｅｒｔｉｃａｌ  ａｌｉｇｎｍｅｎｔ：パターン化垂直配向、例えば：Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁（非特許文献９））、ＡＳＶ（ａｄｖａｎｃｅｄ  ｓｕｐｅｒ  ｖｉｅｗ：先進スーパーヴュー、例えば：Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁（非特許文献１０））モードにおいて、現在のところ最も重要な液晶ディスプレイの３種類のより最近のタイプの１つとして、特にテレビ用途向けとして、ＩＰＳ（ｉｎ−ｐｌａｎｅ  ｓｗｉｔｃｈｉｎｇ：面内スイッチング）ディスプレイ（例えば：Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁（非特許文献１１））および長く知られているＴＮ（ｔｗｉｓｔｅｄ  ｎｅｍａｔｉｃ：ツイストネマチック）ディスプレイに加えて、確立されてきた。その技術は、一般的な形で、例えば、２００４年６月のＳｏｕｋにおけるＳＩＤセミナーにおいて、セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６（非特許文献１２）およびＭｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２（非特許文献１３）において比較されている。オーバードライブによるアドレス方法、例え��：Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁（非特許文献１４）によって、近年のＥＣＢディスプレイの応答時間は既に著しく改良されてきたが、ビデオに対応できる応答時間を達成することは、特に中間調（灰色遮光）のスイッチングにおいて、依然として未だに満足いくほどには解決されていない問題である。
【０００８】
この効果を電気光学的ディスプレイ素子中で工業的に応用するには、多数の要求を満足するＬＣ相が必要となる。ここで特に重要なものは、水分、空気、および熱、赤外線、可視および紫外線の放射、直流および交流電界などの物理的影響に対する化学的耐性である。
【０００９】
更に、工業的に使用できるＬＣ相は、適切な温度範囲内での液晶中間相および低粘度を有することが要求される。
【００１０】
液晶中間相を有する現在までに開示された一連の化合物には、単一の化合物で、これら全ての要求を満たすものは含まれていない。従って、ＬＣ相として使用できる物質を得るためには、一般に、２〜２５種類、好ましくは３〜１８種類の化合物の混合物を調製する。しかしながら、著しく負の誘電異方性および適切な長期安定性を有する液晶材料がこれまで入手できなかったため、この方法では最適な相を容易に調製することは不可能であった。
【００１１】
マトリックス液晶ディスプレイ（ＭＬＣディスプレイ：ｍａｔｒｉｘ  ｌｉｑｕｉｄ−ｃｒｙｓｔａｌ  ｄｉｓｐｌａｙ）は既知である。個々のピクセルをそれぞれスイッチングするために使用できる非線形素子は、例えば、アクティブ素子（即ち、トランジスター）である。なお、用語「アクティブマトリクス」を使用し、２つのタイプに区別できる：
１．基板としてのシリコンウエハー上のＭＯＳ（ｍｅｔａｌ  ｏｘｉｄｅ  ｓｅｍｉｃｏｎｄｕｃｔｏｒ：金属酸化物半導体）トランジスター、
２．基板としてのガラス板上の薄膜トランジスター（ＴＦＴ：ｔｈｉｎ−ｆｉｌｍ  ｔｒａｎｓｉｓｔｏｒ）。
【００１２】
タイプ１の場合、使用される電気光学的効果は、通常、動的散乱またはゲスト−ホスト効果である。基板材料として単結晶シリコンを使用すると、種々の部品ディスプレイのモジュール組み立て品の場合であっても接続部において問題が生じる結果となるため、ディスプレイの大きさが制限される。
【００１３】
好適であり、より有望なタイプ２の場合、使用される電気光学的効果は、通常、ＴＮ効果である。
【００１４】
２つの技術に区別される：例えば、ＣｄＳｅなどの化合物半導体を含むＴＦＴ、または、多結晶またはアモルファスシリコンを基礎とするＴＦＴである。後者の技術について、世界的に集中した研究がなされている。
【００１５】
ＴＦＴマトリクスはディスプレイの一方のガラス板の内面に適用される一方で、他方のガラス板は、その内面に透明な対向電極を有する。ピクセル電極の大きさと比較して、ＴＦＴは非常に小さく、事実上、画像に対する悪影響はない。また、この技術は、フルカラー対応のディスプレイにも拡張でき、このディスプレイにおいては、フィルター素子がスイッチ可能なピクセルの各々に対向するように、赤、緑および青フィルターのモザイクが配置されている。
【００１６】
ＭＬＣディスプレイとの用語は、本明細書において、集積非線形素子を備える任意のマトリクスディスプレイ、即ち、アクティブマトリクスに加えて、バリスターまたはダイオード（ＭＩＭ、即ち、ｍｅｔａｌ−ｉｎｓｕｌａｔｏｒ−ｍｅｔａｌ：金属−絶縁体−金属）などのパッシブ素子を備えるディスプレイも包含する。
【００１７】
このタイプのＭＬＣディスプレイは、テレビ用途（例えば、ポケットテレビ）、または、自動車または航空機内での高度情報ディスプレイに特に適している。コントラストの角度依存性および応答時間に関する問題に加えて、ＭＬＣディスプレイにおいては、また、液晶混合物の比抵抗が十分に高くないことに起因する問題もある［ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ（非特許文献１５）；ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ（非特許文献１６）］。抵抗の低下に伴い、ＭＬＣディスプレイのコントラストが劣化する。液晶混合物の比抵抗は、ディスプレイの内部表面との相互作用のために、一般に、ＭＬＣディスプレイの寿命にわたって低下するので、ディスプレイが長期の動作期間で許容される抵抗値を有するためには、高い（初期）抵抗が非常に重要である。
【００１８】
よって、非常に高い比抵抗を有すると同時に、広い動作温度範囲、短い応答時間および低い閾電圧を有しており、これらのおかげで各種の中間調（灰色遮光）を生成することができるＭＬＣディスプレイに対する強い要求が依然としてある。
【００１９】
頻繁に使用されてきたＭＬＣ−ＴＮディスプレイの不具合は、それらの比較的低いコントラスト、比較的高い視野角依存性、および、これらのディスプレイにおいて中間調（灰色遮光）を生じさせることが困難なことである。
【００２０】
ＶＡディスプレイは著しく良好な視野角依存性を有し、従って主にテレビおよびモニター用に使用される。しかしながら、この場合、特に６０Ｈｚより大きいフレームレート（画像交換の度数率／繰返率）を有するテレビ用に使用する観点から、応答時間を改良することに対する要求が引き続きある。しかしながら同時に、例えば、低温安定性などの特性が損なわれてはならない。
【先行技術文献】
【特許文献】
【００２１】
【特許文献１】国際特許出願公開第０２／０５５４６３号公報
【非特許文献】
【００２２】
【非特許文献１】Ｍ．Ｆ．ＳｃｈｉｅｃｋｅｌおよびＫ．Ｆａｈｒｅｎｓｃｈｏｎ、「Ｄｅｆｏｒｍａｔｉｏｎ  ｏｆ  ｎｅｍａｔｉｃ  ｌｉｑｕｉｄ  ｃｒｙｓｔａｌｓ  ｗｉｔｈ  ｖｅｒｔｉｃａｌ  ｏｒｉｅｎｔａｔｉｏｎ  ｉｎ  ｅｌｅｃｔｒｉｃａｌ  ｆｉｅｌｄｓ」、Ａｐｐｌ．Ｐｈｙｓ．Ｌｅｔｔ．１９巻（１９７１年）、３９１２頁
【非特許文献２】Ｊ．Ｆ．Ｋａｈｎ、Ａｐｐｌ．Ｐｈｙｓ．Ｌｅｔｔ．２０巻（１９７２年）、１１９３頁
【非特許文献３】Ｇ．ＬａｂｒｕｎｉｅおよびＪ．Ｒｏｂｅｒｔ、Ｊ．Ａｐｐｌ．Ｐｈｙｓ．４４巻（１９７３年）、４８６９頁
【非特許文献４】Ｊ．ＲｏｂｅｒｔおよびＦ．Ｃｌｅｒｃ、ＳＩＤ  ８０  Ｄｉｇｅｓｔ  Ｔｅｃｈｎ．Ｐａｐｅｒｓ（１９８０年）、３０頁
【非特許文献５】Ｊ．Ｄｕｃｈｅｎｅ、Ｄｉｓｐｌａｙｓ  ７巻（１９８６年）、３頁
【非特許文献６】Ｈ．Ｓｃｈａｄ、ＳＩＤ  ８２  Ｄｉｇｅｓｔ  Ｔｅｃｈｎ．Ｐａｐｅｒｓ（１９８２年）、２４４頁
【非特許文献７】Ｙｏｓｈｉｄｅ、Ｈ．ら、論文３．１：「ＭＶＡ  ＬＣＤ  ｆｏｒ  Ｎｏｔｅｂｏｏｋ  ｏｒ  Ｍｏｂｉｌｅ  ＰＣｓ（以下省略）」ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第６〜９頁
【非特許文献８】Ｌｉｕ、Ｃ．Ｔ．ら、論文１５．１：「Ａ  ４６−ｉｎｃｈ  ＴＦＴ−ＬＣＤ  ＨＤＴＶ  Ｔｅｃｈｎｏｌｏｇｙ（以下省略）」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５０〜７５３頁
【非特許文献９】Ｋｉｍ、Ｓａｎｇ  Ｓｏｏ、論文１５．４：「Ｓｕｐｅｒ  ＰＶＡ  Ｓｅｔｓ  Ｎｅｗ  Ｓｔａｔｅ−ｏｆ−ｔｈｅ−Ａｒｔ  ｆｏｒ  ＬＣＤ−ＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７６０〜７６３頁
【非特許文献１０】Ｓｈｉｇｅｔａ、ＭｉｔｚｕｈｉｒｏおよびＦｕｋｕｏｋａ、Ｈｉｒｏｆｕｍｉ、論文１５．２：「Ｄｅｖｅｌｏｐｍｅｎｔ  ｏｆ  Ｈｉｇｈ  Ｑｕａｌｉｔｙ  ＬＣＤＴＶ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５４〜７５７頁
【非特許文献１１】Ｙｅｏ、Ｓ．Ｄ．、論文１５．３：「Ａｎ  ＬＣ  Ｄｉｓｐｌａｙ  ｆｏｒ  ｔｈｅ  ＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  ＩＩ、第７５８および７５９頁
【非特許文献１２】セミナーＭ−６：「Ｒｅｃｅｎｔ  Ａｄｖａｎｃｅｓ  ｉｎ  ＬＣＤ  Ｔｅｃｈｎｏｌｏｇｙ」、セミナー講義ノート、Ｍ−６／１〜Ｍ−６／２６
【非特許文献１３】Ｍｉｌｌｅｒ、Ｉａｎ、ＳＩＤセミナー  ２００４、セミナーＭ−７：「ＬＣＤ−Ｔｅｌｅｖｉｓｉｏｎ」、セミナー講義ノート、Ｍ−７／１〜Ｍ−７／３２
【非特許文献１４】Ｋｉｍ、Ｈｙｅｏｎ  Ｋｙｅｏｎｇら、論文９．１：「Ａ５７−ｉｎ．Ｗｉｄｅ  ＵＸＧＡ  ＴＦＴ−ＬＣＤ  ｆｏｒ  ＨＤＴＶ  Ａｐｐｌｉｃａｔｉｏｎ」、ＳＩＤ  ２００４  Ｉｎｔｅｒｎａｔｉｏｎａｌ  Ｓｙｍｐｏｓｉｕｍ、Ｄｉｇｅｓｔ  ｏｆ  Ｔｅｃｈｎｉｃａｌ  Ｐａｐｅｒｓ、ＸＸＸＶ、Ｂｏｏｋ  Ｉ、第１０６〜１０９頁
【非特許文献１５】ＴＯＧＡＳＨＩ、Ｓ．、ＳＥＫＩＧＵＣＨＩ、Ｋ．、ＴＡＮＡＢＥ，Ｈ．、ＹＡＭＡＭＯＴＯ、Ｅ．、ＳＯＲＩＭＡＣＨＩ、Ｋ．、ＴＡＪＩＭＡ、Ｅ．、ＷＡＴＡＮＡＢＥ、Ｈ．、ＳＨＩＭＩＺＵ、Ｈ．、Ｐｒｏｃ．Ｅｕｒｏｄｉｓｐｌａｙ、第８４巻、１９８４年９月、Ａ２１０〜２８８、「Ｍａｔｒｉｘ  ＬＣＤ  Ｃｏｎｔｒｏｌｌｅｄ  ｂｙ  Ｄｏｕｂｌｅ  Ｓｔａｇｅ  Ｄｉｏｄｅ  Ｒｉｎｇｓ」、第１４１ｆｆ頁、パリ
【非特許文献１６】ＳＴＲＯＭＥＲ、Ｍ．、Ｐｒｏｃ．Ｅｕｒｏｄｉｓｐｌａｙ、第８４巻、１９８４年９月、「Ｄｅｓｉｇｎ  ｏｆ  Ｔｈｉｎ  Ｆｉｌｍ  Ｔｒａｎｓｉｓｔｏｒｓ  ｆｏｒ  Ｍａｔｒｉｘ  Ａｄｄｒｅｓｓｉｎｇ  ｏｆ  Ｔｅｌｅｖｉｓｉｏｎ  Ｌｉｑｕｉｄ  Ｃｒｙｓｔａｌ  Ｄｉｓｐｌａｙｓ」、第１４５ｆｆ頁、パリ
【発明の概要】
【発明が解決しようとする課題】
【００２３】
本発明は、特に、モニターおよびテレビ用途向けで、ＥＣＢ効果またはＩＰＳまたはＦＦＳ効果を基礎とし、上で示した不具合を有していないか、低減された程度にのみ有する液晶混合物を提供する目的を基礎とする。特に、また、極度の高温および極度の低温においてもモニターおよびテレビが動作し、同時に非常に短い応答時間を有し、同時に改良された信頼性挙動を有し、特に、長い動作時間後に画像の固着を示さないか、著しく低減されていることが保証されなければならない。
【課題を解決するための手段】
【００２４】
驚くべきことに、一般式Ｉの極性化合物を、液晶混合物、特に負の誘電異方性を有する、好ましくはＶＡおよびＦＦＳディスプレイ用のＬＣ混合物中において使用する場合、回転粘度の値、よって応答時間を改善することが可能である。
【００２５】
よって、本発明は、少なくとも１種類の式Ｉの化合物を含む液晶媒体に関する。同様に、本発明は、式Ｉの化合物に関する。
【００２６】
式Ｉの化合物は、国際特許出願公開第０２／０５５４６３号公報（特許文献１）中の一般式（Ｉ）で網羅されている。
【発明の効果】
【００２７】
本発明による混合物は、７０℃以上、好ましくは７５℃以上、特には８０℃以上の透明点を有する非常に広いネマチック相範囲と、非常に好ましい値の容量閾値と、比較的高い値の保持率と同時に、−２０℃および−３０℃における非常に良好な低温安定性と、ならびに、非常に低い回転粘度の値および短い応答時間とを好ましくは示す。本発明による混合物は、更に、回転粘度γ１の改良に加えて、応答時間を改良するための弾性定数Ｋ３３の比較的高い値を観測できるという事実で際立っている。好ましくは負の誘電異方性を有するＬＣ混合物中で式Ｉの化合物を使用することで、回転粘度γ１および弾性定数Ｋｉの比が低下する。
【発明を実施するための形態】
【００２８】
本発明による混合物のいくつかの好ましい実施形態を下に示す。
【００２９】
式Ｉの化合物においてＲ１およびＲ１＊は、好ましくはそれぞれ互いに独立に、直鎖状のアルコキシ、特に、ＯＣＨ３、ｎ−Ｃ２Ｈ５Ｏ、ｎ−ＯＣ３Ｈ７、ｎ−ＯＣ４Ｈ９、ｎ−ＯＣ５Ｈ１１、ｎ−ＯＣ６Ｈ１３、更にはアルケニル、特に、ＣＨ２＝ＣＨ２、ＣＨ２ＣＨ＝ＣＨ２、ＣＨ２ＣＨ＝ＣＨＣＨ３、ＣＨ２ＣＨ＝ＣＨＣ２Ｈ５、分岐状のアルコキシ、特に、ＯＣ３Ｈ６ＣＨ（ＣＨ３）２、およびアルケニルオキシ、特に、ＯＣＨ＝ＣＨ２、ＯＣＨ２ＣＨ＝ＣＨ２、ＯＣＨ２ＣＨ＝ＣＨＣＨ３、ＯＣＨ２ＣＨ＝ＣＨＣ２Ｈ５を表す。
【００３０】
Ｒ１およびＲ１＊は、特に好ましくはそれぞれ互いに独立に、直鎖状で１〜６個のＣ原子を有するアルコキシ、特に、メトキシ、エトキシ、プロポキシ、ブトキシ、ペントキシ、ヘキソキシを表す。
【００３１】
Ｌ１およびＬ２は、好ましくは両者がＦを表す。
【００３２】
式Ｉの好ましい化合物は、式Ｉ−１〜Ｉ−１０の化合物である。
【００３３】
【化３】
2020041143.tif 000004
【００３４】
【化４】
2020041143.tif 000005
式中、
ａｌｋｙｌおよびａｌｋｙｌ＊は、それぞれ互いに独立に、直鎖状で１〜６個のＣ原子を有するアルキル基を表し、ａｌｋｅｎｙｌおよびａｌｋｅｎｙｌ＊は、それぞれ互いに独立に、直鎖状で２〜６個のＣ原子を有するアルケニル基を表し、ａｌｋｏｘｙおよびａｌｋｏｘｙ＊は、それぞれ互いに独立に、直鎖状で１〜６個のＣ原子を有するアルコキシ基を表し、Ｌ１およびＬ２は、それぞれ互いに独立に、ＦまたはＣｌを表す。
【００３５】
式Ｉ−１〜Ｉ−１０の化合物において、Ｌ１およびＬ２は、好ましくはそれぞれ互いに独立に、ＦまたはＣｌを表し、特に、Ｌ１＝Ｌ２＝Ｆである。式Ｉ−２およびＩ−６の化合物が特に好ましい。式Ｉ−２およびＩ−６の化合物において、好ましくは、Ｌ１＝Ｌ２＝Ｆである。
【００３６】
本発明による混合物は、非常に特に好ましくは、式Ｉ−１Ａ、Ｉ−２Ａ、Ｉ−４Ａ、Ｉ−６Ａおよび／またはＩ−６Ｂの少なくとも１種類の化合物を含む。
【００３７】
【化５】
2020041143.tif 000006
非常に特に好ましい混合物は、式Ｉ−２．１〜Ｉ−２．４９およびＩ−６．１〜Ｉ−６．２８の少なくとも１種類の化合物を含む。
【００３８】
【化６】
2020041143.tif 000007
【００３９】
【化７】
2020041143.tif 000008
【００４０】
【化８】
2020041143.tif 000009
【００４１】
【化９】
2020041143.tif 000010
【００４２】
【化１０】
2020041143.tif 000011
【００４３】
【化１１】
2020041143.tif 000012
【００４４】
【化１２】
2020041143.tif 000013
【００４５】
【化１３】
2020041143.tif 000014
【００４６】
【化１４】
2020041143.tif 000015
化合物Ｉ−２．１〜Ｉ−２．４９およびＩ−６．１〜Ｉ−６．２８において、Ｌ１およびＬ２は、好ましくは両者がフッ素を表す。
【００４７】
更に、式Ｉ−１．１〜Ｉ−１．２８およびＩ−６Ｂ．１〜Ｉ−６Ｂ．３の化合物の群から選択される少なくとも１種類の化合物を含む液晶混合物が好ましい。
【００４８】
【化１５】
2020041143.tif 000016
【００４９】
【化１６】
2020041143.tif 000017
【００５０】
【化１７】
2020041143.tif 000018
【００５１】
【化１８】
2020041143.tif 000019
式中、Ｌ１およびＬ２は、それぞれ互いに独立に、請求項１で与える意味を有する。式Ｉ−１．１〜Ｉ−１．２８およびＩ−６Ｂ．１〜Ｉ−６Ｂ．３の化合物において、好ましくは、Ｌ１＝Ｌ２＝Ｆである。
【００５２】
式Ｉの化合物は、例えば、国際特許出願公開第０２／０５５４６３号公報（特許文献１）に記載される通り調製できる。式Ｉの化合物は、好ましくは、以下の通り調製する。
【００５３】
非常に特に好ましい混合物は、下に述べる少なくとも１種類の化合物を含む。
【００５４】
【化１９】
2020041143.tif 000020
【００５５】
【化２０】
2020041143.tif 000021
【００５６】
【化２１】
2020041143.tif 000022
【００５７】
【化２２】
2020041143.tif 000023
式Ｉの化合物は、例えば、国際特許出願公開第０２／０５５４６３号公報（特許文献１）に記載される通り調製できる。
【００５８】
式Ｉの化合物は、好ましくは、以下の通り調製する。
【００５９】
【化２３】
2020041143.tif 000024
【００６０】
【化２４】
2020041143.tif 000025
【００６１】
【化２５】
2020041143.tif 000026
【００６２】
【化２６】
2020041143.tif 000027
【００６３】
【化２７】
2020041143.tif 000028
同様に、本発明は、式Ｉ−６Ｂの化合物に関する。
【００６４】
本発明による媒体は、１種類、２種類、３種類または４種類以上、好ましくは、１種類、２種類または３種類の式Ｉの化合物を好ましくは含む。
【００６５】
式Ｉの化合物は、好ましくは液晶媒体中において混合物全体を基礎として、１重量％以上、好ましくは３重量％以上の量で用いる。１〜４０重量％、非常に特に好ましくは２〜３０重量％の１種類以上の式Ｉの化合物を含む液晶媒体が特に好ましい。
【００６６】
本発明による液晶媒体の好ましい実施形態を下に示す。
【００６７】
ａ）式ＩＩＡ、ＩＩＢおよびＩＩＣの化合物群から選択される１種類以上の化合物を更に含む液晶媒体。
【００６８】
【化２８】
2020041143.tif 000029
式中、
Ｒ２Ａ、Ｒ２ＢおよびＲ２Ｃは、それぞれ互いに独立に、Ｈ、置換されていないか、ＣＮまたはＣＦ３によって１置換されている、またはハロゲンによって少なくとも１置換されている１５個までのＣ原子を有するアルキルまたはアルケニル基を表し、ただし加えて、これらの基における１個以上のＣＨ２基は、Ｏ原子が互いに直接連結しないようにして、−Ｏ−、−Ｓ−、
【００６９】
【化２９】
2020041143.tif 000030
−Ｃ≡Ｃ−、−ＣＦ２Ｏ−、−ＯＣＦ２−、−ＯＣ−Ｏ−または−Ｏ−ＣＯ−で置き換えられていてもよく、
Ｌ１〜４は、それぞれ互いに独立に、Ｆ、Ｃｌ、ＣＦ３またはＣＨＦ２を表し、
Ｚ２およびＺ２’は、それぞれ互いに独立に、単結合、−ＣＨ２ＣＨ２−、−ＣＨ＝ＣＨ−、ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−、−ＣＨ＝ＣＨＣＨ２Ｏ−を表し、
ｐは、０、１または２を表し、
ｑは、０または１を表し、および
ｖは、１〜６を表す。
【００７０】
式ＩＩＡおよびＩＩＢの化合物において、Ｚ２は、同一または異なる意味を有していてもよい。式ＩＩＢの化合物においてＺ２およびＺ２’は同一または異なる意味を有していてもよい。
【００７１】
式ＩＩＡ、ＩＩＢおよびＩＩＣの化合物において、Ｒ２Ａ、Ｒ２ＢおよびＲ２Ｃは、それぞれ好ましくは、１〜６個のＣ原子を有するアルキル、特に、ＣＨ３、Ｃ２Ｈ５、ｎ−Ｃ３Ｈ７、ｎ−Ｃ４Ｈ９、ｎ−Ｃ５Ｈ１１を表す。
【００７２】
式ＩＩＡおよびＩＩＢの化合物において、Ｌ１、Ｌ２、Ｌ３およびＬ４は、好ましくは、Ｌ１＝Ｌ２＝ＦおよびＬ３＝Ｌ４＝Ｆ、更には、Ｌ１＝ＦおよびＬ２＝Ｃｌ、Ｌ１＝ＣｌおよびＬ２＝Ｆ、Ｌ３＝ＦおよびＬ４＝Ｃｌ、Ｌ３＝ＣｌおよびＬ４＝Ｆを表す。式ＩＩＡおよびＩＩＢにおいて、Ｚ２およびＺ２’は、好ましくは、それぞれ互いに独立に、単結合、更には、−Ｃ２Ｈ４−の架橋を表す。
【００７３】
式ＩＩＢにおいてＺ２＝−Ｃ２Ｈ４−または−ＣＨ２Ｏ−の場合、Ｚ２’は、好ましくは、単結合であり、また、Ｚ２’＝−Ｃ２Ｈ４−または−ＣＨ２Ｏ−の場合、Ｚ２は、好ましくは、単結合である。式ＩＩＡおよびＩＩＢの化合物において、（Ｏ）ＣｖＨ２ｖ＋１は、好ましくは、ＯＣｖＨ２ｖ＋１、更には、ＣｖＨ２ｖ＋１を表す。式ＩＩＣの化合物において、（Ｏ）ＣｖＨ２ｖ＋１は、好ましくは、ＣｖＨ２ｖ＋１を表す。式ＩＩＣの化合物において、Ｌ３およびＬ４は、好ましくは、それぞれＦを表す。
【００７４】
式ＩＩＡ、ＩＩＢおよびＩＩＣの好ましい化合物を下に示す。
【００７５】
【化３０】
2020041143.tif 000031
【００７６】
【化３１】
2020041143.tif 000032
【００７７】
【化３２】
2020041143.tif 000033
【００７８】
【化３３】
2020041143.tif 000034
【００７９】
【化３４】
2020041143.tif 000035
【００８０】
【化３５】
2020041143.tif 000036
【００８１】
【化３６】
2020041143.tif 000037
式中、ａｌｋｙｌおよびａｌｋｙｌ＊は、それぞれ互いに独立に、１〜６個のＣ原子を有する直鎖状のアルキル基を表す。
【００８２】
本発明による特に好ましい混合物は、式ＩＩＡ−２、ＩＩＡ−８、ＩＩＡ−１４、ＩＩＡ−２６、ＩＩＡ−２８、ＩＩＡ−３３、ＩＩＡ−３９、ＩＩＡ−４５、ＩＩＡ−４６、ＩＩＡ−４７、ＩＩＡ−５０、ＩＩＢ−２、ＩＩＢ−１１、ＩＩＢ−１６およびＩＩＣ−１の１種類以上の化合物を含む。
【００８３】
混合物全体における式ＩＩＡおよび／またはＩＩＢの化合物の割合は、好ましくは少なくとも２０重量％である。
【００８４】
本発明による特に好ましい媒体は、式ＩＩＣ−１の少なくとも１種類の化合物を、好ましくは、３重量％超、特に、５重量％超、特に好ましくは、５〜２５重量％の量で含む。
【００８５】
【化３７】
2020041143.tif 000038
式中、ａｌｋｙｌおよびａｌｋｙｌ＊は上で示される意味を有する。
【００８６】
ｂ）１種類以上の式ＩＩＩの化合物を追加的に含む液晶媒体。
【００８７】
【化３８】
2020041143.tif 000039
式中、
Ｒ３１およびＲ３２は、それぞれ互いに独立に、１２個までのＣ原子を有する直鎖状のアルキル、アルコキシ、アルケニル、アルコキシアルキルまたはアルコキシ基を表し、および
【００８８】
【化３９】
2020041143.tif 000040
Ｚ３は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−Ｃ４Ｈ８−、−ＣＦ＝ＣＦ−を表す。
【００８９】
式ＩＩＩの好ましい化合物を下に示す。
【００９０】
【化４０】
2020041143.tif 000041
式中、
ａｌｋｙｌおよびａｌｋｙｌ＊は、それぞれ互いに独立に、１〜６個のＣ原子を有する直鎖状のアルキル基を表す。
【００９１】
本発明による媒体は、好ましくは、式ＩＩＩａおよび／または式ＩＩＩｂの少なくとも１種類の化合物を含む。
【００９２】
混合物全体における式ＩＩＩの化合物の割合は、好ましくは、少なくとも５重量％である。
【００９３】
ｃ）下の式の化合物を、好ましくは、５重量％以上、特に１０重量％以上の総量で追加的に含む液晶媒体。
【００９４】
【化４１】
2020041143.tif 000042
下の化合物（頭字語：ＣＣ−３−Ｖ１）を好ましくは２〜１５重量％の量で含む本発明による混合物が、更に好ましい。
【００９５】
【化４２】
2020041143.tif 000043
好ましい混合物は、５〜６０重量％、好ましくは１０〜５５重量％、特に２０〜５０重量％の下式の化合物（頭字語：ＣＣ−３−Ｖ）を含む。
【００９６】
【化４３】
2020041143.tif 000044
下式の化合物（頭字語：ＣＣ−３−Ｖ）
【００９７】
【化４４】
2020041143.tif 000045
、および下式の化合物（頭字語：ＣＣ−３−Ｖ１）
【００９８】
【化４５】
2020041143.tif 000046
を好ましくは１０〜６０重量％の量で含む混合物が更に好ましい。
【００９９】
ｄ）１種類以上の以下の式の４環式化合物を追加的に含む液晶媒体。
【０１００】
【化４６】
2020041143.tif 000047
【０１０１】
【化４７】
2020041143.tif 000048
式中、
Ｒ７〜１０は、それぞれ互いに独立に、請求項３でＲ２Ａに示される意味の１つを有し、
ｗおよびｘは、それぞれ互いに独立に、１〜６を表す。
【０１０２】
式Ｖ−９の少なくとも一方の化合物を含む混合物が特に好ましい。
【０１０３】
ｅ）式Ｙ−１〜Ｙ−６の１種類以上の化合物を追加的に含む液晶媒体。
【０１０４】
【化４８】
2020041143.tif 000049
式中、Ｒ１４〜Ｒ１９は、それぞれ互いに独立に、１〜６個のＣ原子を有するアルキルまたはアルコキシ基を表し；ｚおよびｍは、それぞれ互いに独立に、１〜６を表し；ｘは、０、１、２または３を表す。
【０１０５】
本発明による媒体は、特に好ましくは、式Ｙ−１〜Ｙ−６の１種類以上の化合物を、好ましくは、５重量％以上の量で含む。
【０１０６】
ｆ）式Ｔ−１〜Ｔ−２１の１種類以上のフッ素化されたターフェニル類を追加的に含む液晶媒体。
【０１０７】
【化４９】
2020041143.tif 000050
【０１０８】
【化５０】
2020041143.tif 000051
【０１０９】
【化５１】
2020041143.tif 000052
式中、
Ｒは１〜７個のＣ原子を有する直鎖状のアルキルまたはアルコキシ基を表し、ｍ＝０、１、２、３、４、５または６であり、ｎは、０、１、２、３または４を表す。
【０１１０】
Ｒは、好ましくは、メチル、エチル、プロピル、ブチル、ペンチル、ヘキシル、メトキシ、エトキシ、プロポキシ、ブトキシ、ペントキシを表す。
【０１１１】
本発明による媒体は、好ましくは、式Ｔ−１〜Ｔ−２１のターフェニル類を、２〜３０重量％、特に５〜２０重量％の量で含む。
【０１１２】
式Ｔ−１、Ｔ−２、Ｔ−４、Ｔ−２０およびＴ−２１の化合物が特に好ましい。これらの化合物において、Ｒは、好ましくは、それぞれ１〜５個のＣ原子を有するアルキル、更には、アルコキシを表す。式Ｔ−２０の化合物において、Ｒは、好ましくは、アルキルまたはアルケニル、特に、アルキルを表す。式Ｔ−２１の化合物において、Ｒは、好ましくは、アルキルを表す。
【０１１３】
混合物のΔｎ値が０．１以上に意図されている場合、ターフェニル類が、好ましくは、本発明による混合物において用いられる。好ましい混合物は、化合物群Ｔ−１〜Ｔ−２２より選択される１種類以上のターフェニル化合物を２〜２０重量％で含む。
【０１１４】
ｇ）式Ｂ−１〜Ｂ−３の１種類以上のビフェニル類を追加的に含む液晶媒体。
【０１１５】
【化５２】
2020041143.tif 000053
式中、
ａｌｋｙｌおよびａｌｋｙｌ＊は、それぞれ互いに独立に、１〜６個のＣ原子を有する直鎖状のアルキル基を表し、および
ａｌｋｅｎｙｌおよびａｌｋｅｎｙｌ＊は、それぞれ互いに独立に、２〜６個のＣ原子を有する直鎖状のアルケニル基を表す。
【０１１６】
混合物全体における式Ｂ−１〜Ｂ−３のビフェニル類の割合は、好ましくは、少なくとも３重量％、特に５重量％以上である。
【０１１７】
式Ｂ−１〜Ｂ−３の化合物のなかでも、式Ｂ−２の化合物が特に好ましい。
【０１１８】
特に好ましいビフェニル類は以下である。
【０１１９】
【化５３】
2020041143.tif 000054
式中、ａｌｋｙｌ＊は、１〜６個のＣ原子を有するアルキル基を表す。本発明による媒体は、特に好ましくは、式Ｂ−１ａおよび／またはＢ−２ｃの１種類以上の化合物を含む。
【０１２０】
ｈ）式Ｚ−１〜Ｚ−７の少なくとも１種類の化合物を含む液晶媒体。
【０１２１】
【化５４】
2020041143.tif 000055
式中、Ｒおよびａｌｋｙｌは、上に示す意味を有する。
【０１２２】
ｉ）式Ｏ−１〜Ｏ−１８の少なくとも１種類の化合物を追加的に含む液晶媒体。
【０１２３】
【化５５】
2020041143.tif 000056
【０１２４】
【化５６】
2020041143.tif 000057
式中、Ｒ１およびＲ２は、Ｒ２Ａに示される意味を有する。Ｒ１およびＲ２は、好ましくは、それぞれ互いに独立に、直鎖状のアルキルまたはアルケニルを表す。
【０１２５】
好ましい媒体は、式Ｏ−１、Ｏ−３、Ｏ−４、Ｏ−６、Ｏ−７、Ｏ−１０、Ｏ−１１、Ｏ−１２、Ｏ−１４、Ｏ−１５、Ｏ−１６および／またはＯ−１７の１種類以上の化合物を含む。
【０１２６】
本発明による混合物は、非常に特に好ましくは、式Ｏ−１０、Ｏ−１２、Ｏ−１６および／またはＯ−１７の化合物を、特に、５〜３０％の量で含む。
【０１２７】
式Ｏ−１０およびＯ−１７の好ましい化合物を、下に示す。
【０１２８】
【化５７】
2020041143.tif 000058
本発明による媒体は、特に好ましくは、式Ｏ−１０ａおよび／または式Ｏ−１０ｂの３環式化合物を、１種類以上の式Ｏ−１７ａ〜Ｏ−１７ｄの２環式化合物と組み合わせて含む。式Ｏ−１７ａ〜Ｏ−１７ｄの２環式化合物より選択される１種類以上の化合物と組み合わせて式Ｏ−１０ａおよび／またはＯ−１０ｂの化合物の全割合は、５〜４０％、非常に特に好ましくは、１５〜３５％である。
【０１２９】
非常に特に好ましい混合物は、化合物Ｏ−１０ａおよびＯ−１７ａを含む。
【０１３０】
【化５８】
2020041143.tif 000059
化合物Ｏ−１０ａおよびＯ−１７ａは、好ましくは、混合物全体を基礎として１５〜３５％、特に好ましくは１５〜２５％、特に好ましくは１８〜２２％の濃度において、混合物中に存在する。
【０１３１】
非常に特に好ましい混合物は、化合物Ｏ−１０ｂおよびＯ−１７ａを含む。
【０１３２】
【化５９】
2020041143.tif 000060
化合物Ｏ−１０ｂおよびＯ−１７ａは、好ましくは、混合物全体を基礎として１５〜３５％、特に好ましくは１５〜２５％、特に好ましくは１８〜２２％の濃度において、混合物中に存在する。
【０１３３】
非常に特に好ましい混合物は、以下の３種類の化合物を含む。
【０１３４】
【化６０】
2020041143.tif 000061
化合物Ｏ−１０ａ、Ｏ−１０ｂおよびＯ−１７ａは、好ましくは、混合物全体を基礎として１５〜３５％、特に好ましくは１５〜２５％、特に好ましくは１８〜２２％の濃度において、混合物中に存在する。
【０１３５】
好ましい混合物は、以下の化合物群から選択される少なくとも１種類の化合物を含む。
【０１３６】
【化６１】
2020041143.tif 000062
式中、Ｒ１およびＲ２は、上で示される意味を有する。好ましくは化合物Ｏ−６、Ｏ−７およびＯ−１７において、Ｒ１は、それぞれ１〜６個または２〜６個のＣ原子を有するアルキルまたはアルケニルを表し、Ｒ２は、２〜６個のＣ原子を有するアルケニルを表す。
【０１３７】
好ましい混合物は、式Ｏ−６ａ、Ｏ−６ｂ、Ｏ−７ａ、Ｏ−７ｂ、Ｏ−１７ｅ、Ｏ−１７ｆ、Ｏ−１７ｇおよびＯ−１７ｈの少なくとも１種類の化合物を含む。
【０１３８】
【化６２】
2020041143.tif 000063
式中、ａｌｋｙｌは１〜６個のＣ原子を有するアルキル基を表す。
【０１３９】
式Ｏ−６、Ｏ−７およびＯ−１７ｅ〜ｈの化合物は、好ましくは、１〜４０重量％、好ましくは２〜３５重量％および非常に特に好ましくは２〜３０重量％の量で本発明による混合物中に存在する。
【０１４０】
ｊ）本発明による好ましい液晶媒体は、例えば、式Ｎ−１〜Ｎ−５の化合物などのテトラヒドロナフチルまたはナフチル単位を含有する１種類以上の物質を含む。
【０１４１】
【化６３】
2020041143.tif 000064
式中、Ｒ１ＮおよびＲ２Ｎは、それぞれ互いに独立に、Ｒ２Ａに示される意味を有し、好ましくは、直鎖状のアルキル、直鎖状のアルコキシまたは直鎖状のアルケニルを表し、および
Ｚ１およびＺ２は、それぞれ互いに独立に、−Ｃ２Ｈ４−、−ＣＨ＝ＣＨ−、−（ＣＨ２）４−、−（ＣＨ２）３Ｏ−、−Ｏ（ＣＨ２）３−、−ＣＨ＝ＣＨＣＨ２ＣＨ２−、−ＣＨ２ＣＨ２ＣＨ＝ＣＨ−、−ＣＨ２Ｏ−、−ＯＣＨ２−、−ＣＯＯ−、−ＯＣＯ−、−Ｃ２Ｆ４−、−ＣＦ＝ＣＦ−、−ＣＦ＝ＣＨ−、−ＣＨ＝ＣＦ−、−ＣＦ２Ｏ−、−ＯＣＦ２−、−ＣＨ２−または単結合を表す。
【０１４２】
ｋ）好ましい混合物は、式ＢＣのジフルオロジベンゾクロマン化合物、式ＣＲのクロマン化合物、式ＰＨ−１およびＰＨ−２のフッ素化フェナントレン化合物ならびに式ＢＦ−１およびＢＦ−２のフッ素化ジベンゾフラン化合物から成る群より選択される１種類以上の化合物を含む。
【０１４３】
【化６４】
2020041143.tif 000065
式中、
ＲＢ１、ＲＢ２、ＲＣＲ１、ＲＣＲ２、Ｒ１、Ｒ２は、それぞれ互いに独立に、Ｒ２Ａの意味を有し、ｃは１または２である。Ｒ１およびＲ２は、好ましくは互いに独立に、１〜６個のＣ原子を有するアルキルまたはアルコキシを表す。
【０１４４】
本発明による混合物は、好ましくは、式ＢＣ、ＣＲ、ＰＨ−１、ＰＨ−２および／またはＢＦの化合物を、３〜２０重量％の量、特に３〜１５重量％の量で含む。
【０１４５】
式ＢＣおよびＣＲの特に好ましい化合物は、式ＢＣ−１〜ＢＣ−７およびＣＲ−１〜ＣＲ−５の化合物である。
【０１４６】
【化６５】
2020041143.tif 000066
【０１４７】
【化６６】
2020041143.tif 000067
式中、
ａｌｋｙｌおよびａｌｋｙｌ＊は、それぞれ互いに独立に、１〜６個のＣ原子を有する直鎖状のアルキル基を表し、および
ａｌｋｅｎｙｌおよびａｌｋｅｎｙｌ＊は、それぞれ互いに独立に、２〜６個のＣ原子を有する直鎖状のアルケニル基を表す。
【０１４８】
式ＢＣ−２、ＢＦ−１および／またはＢＦ−２の１種類、２種類または３種類の化合物を含む混合物が、非常に特に好ましい。
【０１４９】
ｌ）好ましい混合物は、式Ｉｎの１種類以上のインダン化合物を含む。
【０１５０】
【化６７】
2020041143.tif 000068
式中、
Ｒ１１、Ｒ１２、Ｒ１３は、それぞれ互いに独立に、１〜６個のＣ原子を有する直鎖状のアルキル、アルコキシ、アルコキシアルキルまたはアルケニル基を表し、
Ｒ１２およびＲ１３は、追加してハロゲン、好ましくはＦを表し、
【０１５１】
【化６８】
2020041143.tif 000069
を表し、
ｉは、０、１または２を表す。
【０１５２】
式Ｉｎの好ましい化合物は、下に示される式Ｉｎ−１〜Ｉｎ−１６の化合物である。
【０１５３】
【化６９】
2020041143.tif 000070
【０１５４】
【化７０】
2020041143.tif 000071
式Ｉｎ−１、Ｉｎ−２、Ｉｎ−３およびＩｎ−４の化合物が特に好ましい。
【０１５５】
本発明による混合物において、式Ｉｎおよびサブ式Ｉｎ−１〜Ｉｎ−１６の化合物は、好ましくは、５重量％以上、特に５〜３０重量％、非常に特に好ましくは５〜２５重量％の濃度で用いる。
【０１５６】
ｍ）好ましい混合物は、式Ｌ−１〜Ｌ−１１の１種類以上の化合物を追加的に含む。
【０１５７】
【化７１】
2020041143.tif 000072
【０１５８】
【化７２】
2020041143.tif 000073
式中、
Ｒ、Ｒ１およびＲ２は、それぞれ互いに独立に、請求項５でＲ２Ａに示される意味を有し、ａｌｋｙｌは１〜６個のＣ原子を有するアルキル基を表す。ｓは１または２を表す。
【０１５９】
式Ｌ−１およびＬ−４、特にＬ−４の化合物が特に好ましい。
【０１６０】
式Ｌ−１〜Ｌ−１１の化合物は、好ましくは、５〜５０重量％、特に５〜４０重量％、非常に特に好ましくは１０〜４０重量％の濃度で用いる。
【０１６１】
特に好ましい混合物の考え方を下に示す。（使用される頭字語は、表Ａにおいて説明される。ｎおよびｍは、それぞれ互いに独立に、１〜１５、好ましくは１〜６を表す。）
本発明による混合物は、好ましくは、
・Ｌ１＝Ｌ２＝ＦおよびＲ１＝Ｒ１＊＝アルコキシである式Ｉの１種類以上の化合物と、
・ＣＰＹ−ｎ−Ｏｍ、特に、ＣＰＹ−２−Ｏ２、ＣＰＹ−３−Ｏ２および／またはＣＰＹ−５−Ｏ２を、混合物全体を基礎として、好ましくは５％より多く、特に１０〜３０％の濃度で、
および／または
・ＣＹ−ｎ−Ｏｍ、好ましくはＣＹ−３−Ｏ２、ＣＹ−３−Ｏ４、ＣＹ−５−Ｏ２および／またはＣＹ−５−Ｏ４を、混合物全体を基礎として、好ましくは５％より多く、特に１５〜５０％の濃度で、
および／または
・ＣＣＹ−ｎ−Ｏｍ、好ましくは、ＣＣＹ−４−Ｏ２、ＣＣＹ−３−Ｏ２、ＣＣＹ−３−Ｏ３、ＣＣＹ−３−Ｏ１および／またはＣＣＹ−５−Ｏ２を、混合物全体を基礎として、好ましくは５％より多く、特に１０〜３０％の濃度で、
および／または
・ＣＬＹ−ｎ−Ｏｍ、好ましくは、ＣＬＹ−２−Ｏ４、ＣＬＹ−３−Ｏ２および／またはＣＬＹ−３−Ｏ３を、混合物全体を基礎として、好ましくは５％より多く、特に１０〜３０％の濃度で、
および／または
・ＣＫ−ｎ−Ｆ、好ましくは、ＣＫ−３−Ｆ、ＣＫ−４−Ｆおよび／またはＣＫ−５−Ｆを、混合物全体を基礎として、好ましくは５％より多く、特に５〜２５％で、
含む。
【０１６２】
更に、以下の混合の考え方を含む本発明による混合物が好ましい（ｎおよびｍは、それぞれ互いに独立に、１〜６を表す。）：
・ＣＰＹ−ｎ−ＯｍおよびＣＹ−ｎ−Ｏｍを、混合物全体を基礎として、好ましくは、１０〜８０％の濃度で、
および／または
・ＣＰＹ−ｎ−ＯｍおよびＣＫ−ｎ−Ｆを、混合物全体を基礎として、好ましくは、１０〜７０％の濃度で、
および／または
・ＣＰＹ−ｎ−ＯｍおよびＰＹ−ｎ−Ｏｍ、好ましくはＣＰＹ−２−Ｏ２および／またはＣＰＹ−３−Ｏ２およびＰＹ−３−Ｏ２を、混合物全体を基礎として好ましくは、１０〜４５％の濃度で、
および／または
・ＣＰＹ−ｎ−ＯｍおよびＣＬＹ−ｎ−Ｏｍを、混合物全体を基礎として好ましくは、１０〜８０％の濃度で、
および／または
・ＣＣＶＣ−ｎ−Ｖ、好ましくはＣＣＶＣ−３−Ｖを、混合物全体を基礎として好ましくは、２〜１０％の濃度で、
および／または
・ＣＣＣ−ｎ−Ｖ、好ましくはＣＣＣ−２−Ｖおよび／またはＣＣＣ−３−Ｖを、混合物全体を基礎として好ましくは、２〜１０％の濃度で、
および／または
・ＣＣ−Ｖ−Ｖを、混合物全体を基礎として好ましくは、５〜５０％の濃度で
含む。
【０１６３】
本発明は、更に、請求項１〜１５のいずれか１項に記載の液晶媒体を誘電体として含有することを特徴とし、ＥＣＢ、ＶＡ、ＰＳ−ＶＡ、ＰＡ−ＶＡ、ＩＰＳ、ＰＳ−ＩＰＳ、ＦＦＳまたはＰＳ−ＦＦＳまたはＰＳ−ＦＦＳ効果を基礎としてアドレスするアクティブマトリクスを有する電気光学的ディスプレイに関する。
【０１６４】
本発明による液晶媒体は、好ましくは、−２０℃以下〜７０℃以上、特に好ましくは−３０℃以下〜８０℃以上、非常に特に好ましくは−４０℃以下〜９０℃以上のネマチック相を有する。
【０１６５】
本明細書において、表現「ネマチック相を有する」は、一方で、対応する温度における低温においてスメクチック相および結晶化が確認されず、他方で、ネマチック相から加熱しても依然として透明化が起きないことを意味する。低温における検討は対応する温度において流動粘度計中で行なわれ、電気光学的な使用に対応する層厚を有する試験用セル中において少なくとも１００時間保存して確認する。対応する試験用セル中において−２０℃の温度における保存安定性が１０００時間以上の場合、媒体はこの温度において安定であるとする。−３０℃および−４０℃の温度において、対応する時間は、それぞれ５００時間および２５０時間である。高温においては、毛細管中で従来法によって透明点を測定する。
【０１６６】
液晶混合物は、好ましくは、少なくとも６０Ｋのネマチック相範囲と、２０℃において最大で３０ｍｍ２・ｓ−１の流動粘度ν２０を有する。
【０１６７】
液晶混合物における複屈折率Δｎの値は、一般に、０．０７および０．１６の間、好ましくは、０．０８および０．１３の間である。
【０１６８】
本発明による液晶混合物は、−０．５〜−８．０、特に−２．５〜−６．０のΔεを有し、ただしΔεは誘電異方性を表す。２０℃における回転粘度γ１は、好ましくは、１５０ｍＰａ・ｓ以下、特に１２０ｍＰａ・ｓ以下である。
【０１６９】
本発明による液晶媒体は、閾電圧（Ｖ０）について比較的低い値を有する。それらは、好ましくは１．７Ｖ〜３．０Ｖ、特に好ましくは２．５Ｖ以下、非常に特に好ましくは２．３Ｖ以下の範囲内である。
【０１７０】
本発明においては、用語「閾電圧」は、他に明示しない限り、フレデリックス閾値としても知られる容量閾値（Ｖ０）に関する。
【０１７１】
加えて、本発明による液晶媒体は、液晶セル中において、電圧保持率に対して高い値を有する。
【０１７２】
一般に、低いアドレス電圧または閾電圧を有する液晶媒体は、より高いアドレス電圧または閾電圧を有するものよりも低い電圧保持率を示し、逆もそうである。
【０１７３】
本発明において、用語「誘電的に正の化合物」はΔε＞１．５を有する化合物を表し、用語「誘電的に中性の化合物」は−１．５≦Δε≦１．５を有するものを表し、用語「誘電的に負の化合物」はΔε＜−１．５を有するものを表す。本明細書において、化合物の誘電異方性は１０％の化合物を液晶ホストに溶解して決定され、それぞれの場合で２０μｍの層厚でホメオトロピックおよびホモジニアス表面配向を有する少なくとも１つの試験用セル中で１ｋＨｚにおいて、結果として得られる混合物のキャパシタンスを決定する。測定電圧は典型的には０．５Ｖ〜１．０Ｖであるが、検討されるそれぞれの液晶混合物の容量閾値よりも常に低くする。
【０１７４】
本発明において示される全ての温度の値は℃である。
【０１７５】
本発明による混合物は、例えば、ＶＡＮ、ＭＶＡ、（Ｓ）−ＰＶＡ、ＡＳＶ、ＰＳＡ（ｐｏｌｙｍｅｒ  ｓｕｓｔａｉｎｅｄ  ＶＡ：ポリマー維持ＶＡ）およびＰＳ−ＶＡ（ｐｏｌｙｍｅｒ  ｓｔａｂｉｌｉｚｅｄ  ＶＡ：ポリマー安定化ＶＡ）などの全てのＶＡ−ＴＦＴ用途に適切である。それらは、更に、負のΔεを有するＩＰＳ（ｉｎ−ｐｌａｎｅ  ｓｗｉｔｃｈｉｎｇ：面内スイッチング）およびＦＦＳ（ｆｒｉｎｇｅ  ｆｉｅｌｄ  ｓｗｉｔｃｈｉｎｇ：フリンジ場スイッチング）用途に適切である。
【０１７６】
本発明によるディスプレイにおけるネマチック液晶混合物は、一般に、それ自身、１種類以上の個々の化合物から成る２種類の成分ＡおよびＢを含む。
【０１７７】
成分Ａは著しい負の誘電異方性を有し、ネマチック相へ−０．５以下の誘電異方性を与える。１種類以上の式Ｉの化合物に加え、成分Ａは、好ましくは、式ＩＩＡ、ＩＩＢおよび／またはＩＩＣの化合物、更に、１種類以上の式Ｏ−１７の化合物を含む。
【０１７８】
成分Ａの割合は、好ましくは、４５および１００％の間、特に６０および１００％の間である。
【０１７９】
成分Ａのためには、−０．８以下のΔεの値を有する１種類（またはそれ以上）の個々の化合物（１種類または複数種類）が好ましくは選択される。混合物全体における割合Ａが小さくなるほど、この値をより負としなければならない。
【０１８０】
成分Ｂは明瞭なネマトゲン性、および、２０℃において３０ｍｍ２・ｓ−１以下、好ましくは２５ｍｍ２・ｓ−１以下の流動粘度を有する。
【０１８１】
多数の適切な材料が文献より当業者に知られている。式Ｏ−１７の化合物が特に好ましい。
【０１８２】
成分Ｂにおける特に好ましい個々の化合物は、２０℃において１８ｍｍ２・ｓ−１以下、好ましくは１２ｍｍ２・ｓ−１以下の流動粘度を有する非常に低粘度のネマチック液晶である。
【０１８３】
成分Ｂはモノトロピック性またはエナンチオトロピック性のネマチックであり、スメクチック相を有さず、液晶混合物において非常に低い温度までスメクチック相の発生を防止することができる。例えば、高いネマトゲン性の各種材料をスメクチック液晶混合物に加える場合、達成されるスメクチック相の抑制の程度を通して、これらの材料のネマトゲン性を比較できる。
【０１８４】
また、混合物は、１．５以上のΔεの誘電異方性を有する化合物を含む成分Ｃを含んでも構わない。所謂これらの正の化合物は、一般に、混合物全体を基礎として２０重量％以下の量で、負の誘電異方性の混合物中に存在する。
【０１８５】
本発明による混合物が、１．５以上のΔεの誘電異方性を有する１種類以上の化合物を含む場合、これらは、好ましくは、式Ｐ−１〜Ｐ−４の化合物群から選択される１種類状の化合物である。
【０１８６】
【化７３】
2020041143.tif 000074
式中、
Ｒは、それぞれが１または２〜６個のＣ原子をそれぞれ有する直鎖状のアルキル、アルコキシまたはアルケニルを表し、
Ｘは、Ｆ、Ｃｌ、ＣＦ３、ＯＣＦ３、ＯＣＨＦＣＦ３またはＣＣＦ２ＣＨＦＣＦ３、好ましくはＦまたはＯＣＦ３を表す。
【０１８７】
式Ｐ−１〜Ｐ−４の化合物は、好ましくは、本発明による混合物において２〜１５％の濃度、特に２〜１０％の濃度で用いられる。
【０１８８】
下式の化合物が特に好ましく、好ましくは、本発明による混合物において２〜１５％の量で用いられる。
【０１８９】
【化７４】
2020041143.tif 000075
加えて、また、これらの液晶相は１８種類を超える成分、好ましくは１８〜２５種類の成分を含むことができる。
【０１９０】
１種類以上の式Ｉの化合物に加えて、これらの相は、好ましくは、４〜１５種類、特に５〜１２種類、特に好ましくは１０種類未満の式ＩＩＡ、ＩＩＢおよび／またはＩＩＣの化合物、および任意成分として１種類以上のＯ−１７の化合物を含む。
【０１９１】
式Ｉの化合物および式ＩＩＡ、ＩＩＢおよび／またはＩＩＣおよび任意成分としてＯ−１７の化合物に加え、他の構成成分も、また、例えば、混合物全体の４５％まで、しかし、好ましくは３５％まで、特に１０％までの量で存在してもよい。
【０１９２】
他の構成成分は、好ましくは、ネマチックまたはネマトゲン性の物質、特に、アゾキシベンゼン類、ベンジリデンアニリン類、ビフェニル類、ターフェニル類、安息香酸フェニルまたはシクロヘキシル類、シクロヘキサンカルボン酸フェニルまたはシクロヘキシル類、フェニルシクロヘキサン類、シクロヘキシルビフェニル類、シクロヘキシルシクロヘキサン類、シクロヘキシルナフタレン類、１，４−ビスシクロヘキシルビフェニル類またはシクロヘキシルピリミジン類、フェニルまたはシクロヘキシルジオキサン類、ハロゲン化されていてもよいスチルベン類、ベンジルフェニルエーテル類、トラン類および置換桂皮酸エステル類に分類される既知の物質より選択される。
【０１９３】
このタイプの液晶相の構成成分として適する最も重要な化合物は、式ＩＶで特徴付けることができる。
【０１９４】
【化７５】
2020041143.tif 000076
式中、ＬおよびＥは、それぞれ、１，４−二置換ベンゼンおよびシクロヘキサン環、４，４’−二置換ビフェニル、フェニルシクロヘキサンおよびシクロへキシルシクロヘキサン構造、２，５−二置換ピリミジンおよび１，３−ジオキサン環、２，６−二置換ナフタレン、ジおよびテトラヒドロナフタレン、キナゾリンおよびテトラヒドロキナゾリンにより形成される群からの炭素またはヘテロ環式環構造を表し、
Ｇは、−ＣＨ＝ＣＨ−、−Ｎ（Ｏ）＝Ｎ−、−ＣＨ＝ＣＱ−、−ＣＨ＝Ｎ（Ｏ）−、−Ｃ≡Ｃ−、−ＣＨ２−ＣＨ２−、−ＣＯ−Ｏ−、−ＣＨ２−Ｏ−、−ＣＯ−Ｓ−、−ＣＨ２−Ｓ−、−ＣＨ＝Ｎ−、−ＣＯＯ−Ｐｈｅ−ＣＯＯ−、−ＣＦ２Ｏ−、−ＣＦ＝ＣＦ−、−ＯＣＦ２−、−ＯＣＨ２−、−（ＣＨ２）４−、−（ＣＨ２）３Ｏ−またはＣ−Ｃ単結合を表し、Ｑはハロゲン、好ましくは塩素、または、−ＣＮを表し、および、Ｒ２０およびＲ２１は、それぞれ、１８個までの、好ましくは８個までの炭素原子を有するアルキル、アルケニル、アルコキシ、アルコキシアルキルまたはアルコキシカルボニルオキシを表し、あるいは、これらの基の１つは、ＣＮ、ＮＣ、ＮＯ２、ＮＣＳ、ＣＦ３、ＳＦ５、ＯＣＦ３、Ｆ、ＣｌまたはＢｒを表す。
【０１９５】
これらの化合物の殆どにおいて、Ｒ２０およびＲ２１は互いに異なっており、これらの基の一方は、通常、アルキルまたはアルコキシ基である。また、提案された置換基の他に変種も一般的である。多くのそのような物質またはそれらの混合物も商業的に入手できる。全てのこれらの物質は、文献より既知の方法によって調製できる。
【０１９６】
また、当業者には言うまでもなく、本発明によるＶＡ、ＩＰＳまたはＦＦＳ混合物は、例えば、Ｈ、Ｎ、Ｏ、ＣｌおよびＦが対応する同位体で置き換えられた化合物も含んでも構わない。
【０１９７】
例えば、米国特許第６，８６１，１０７号明細書で開示される通りの重合性化合物、いわゆる反応性メソゲン（ＲＭ：ｒｅａｃｔｉｖｅ  ｍｅｓｏｇｅｎ）を、混合物を基礎として好ましくは０．０１〜５重量％、特に好ましくは０．２〜２重量％の濃度で、本発明による混合物に加えてもよい。また、これらの混合物は、例えば、米国特許第６，７８１，６６５号明細書に記載される通りの開始剤を含んでもよい。開始剤、例えば、ＢＡＳＦ社製のＩｒｇａｎｏｘ−１０７６を、好ましくは、重合性化合物を含む混合物に０〜１％の量で加える。このタイプの混合物は、反応性メソゲンの重合が液晶混合物中において起こるよう意図されている所謂ポリマー安定化ＶＡモード（ＰＳ−ＶＡ：ｐｏｌｙｍｅｒ−ｓｔａｂｉｌｉｓｅｄ  ＶＡ）またはＰＳＡ（ｐｏｌｙｍｅｒ  ｓｕｓｔａｉｎｅｄ  ＶＡ：ポリマー維持ＶＡ）用に使用できる。このための前提条件は、液晶混合物が、それ自身で重合性成分を一切含んでいないことである。
【０１９８】
好ましい本発明の実施形態において、重合性化合物は、式Ｍの化合物から選択される。
【０１９９】
【化７６】
2020041143.tif 000077
式中、各基は以下の意味を有する：
ＲＭａおよびＲＭｂは、それぞれ互いに独立に、Ｐ、Ｐ−Ｓｐ−、Ｈ、ハロゲン、ＳＦ５、ＮＯ２、アルキル、アルケニルまたはアルキニル基を表し、ただし少なくとも基ＲＭａおよびＲＭｂの一方は、好ましくは、基ＰまたはＰ−Ｓｐ−を表すか含有し、
Ｐは、重合性基を表し、
Ｓｐは、スペーサー基または単結合を表し、
ＡＭ１およびＡＭ２は、それぞれ互いに独立に、芳香族、ヘテロ芳香族、脂環式またはヘテロ環式基（これらは、好ましくは、４〜２５個の環原子、好ましくは、Ｃ原子を有し、該基は、また、縮合環を包含するか含有してもよく、該基はＬで単置換または多置換されていてもよい。）を表し、
Ｌは、Ｐ、Ｐ−Ｓｐ−、ＯＨ、ＣＨ２ＯＨ、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、置換されていてもよいシリル、６〜２０個のＣ原子を有する置換されていてもよいアリール、または、１〜２５個のＣ原子を有する直鎖状または分岐状のアルキル、アルコキシ、アルキルカルボニル、アルコキシカルボニル、アルキルカルボニルオキシまたはアルコキシカルボニルオキシ（ただし加えて、これらの基において１個以上のＨ原子は、Ｆ、Ｃｌ、ＰまたはＰ−Ｓｐ−で置き換えられていてもよい。）、好ましくはＰ、Ｐ−Ｓｐ−、Ｈ、ＯＨ、ＣＨ２ＯＨ、ハロゲン、ＳＦ５、ＮＯ２、アルキル、アルケニルまたはアルキニル基を表し、
Ｙ１は、ハロゲンを表し、
ＺＭ１は、−Ｏ−、−Ｓ−、−ＣＯ−、−ＣＯ−Ｏ−、−ＯＣＯ−、−Ｏ−ＣＯ−Ｏ−、−ＯＣＨ２−、−ＣＨ２Ｏ−、−ＳＣＨ２−、−ＣＨ２Ｓ−、−ＣＦ２Ｏ−、−ＯＣＦ２−、−ＣＦ２Ｓ−、−ＳＣＦ２−、−（ＣＨ２）ｎ１−、−ＣＦ２ＣＨ２−、−ＣＨ２ＣＦ２−、−（ＣＦ２）ｎ１−、−ＣＨ＝ＣＨ−、−ＣＦ＝ＣＦ−、−Ｃ≡Ｃ−、−ＣＨ＝ＣＨ−、−ＣＯＯ−、−ＯＣＯ−ＣＨ＝ＣＨ−、ＣＲ０Ｒ００または単結合を表し、
Ｒ０およびＲ００は、それぞれ互いに独立に、Ｈ、または、１〜１２個のＣ原子を有するアルキルを表し、
Ｒｘは、Ｐ、Ｐ−Ｓｐ−、Ｈ、ハロゲン、１〜２５個のＣ原子を有する直鎖状、分岐状または環状のアルキル（ただし加えて、１個以上の隣接していないＣＨ２基は、Ｏおよび／またはＳ原子が互いに直接連結しないようにして、−Ｏ−、−Ｓ−、−ＣＯ−、−ＣＯ−Ｏ−、−Ｏ−ＣＯ−、−Ｏ−ＣＯ−Ｏ−で置き換えられていてもよく、ただし加えて、１個以上のＨ原子は、Ｆ、Ｃｌ、ＰまたはＰ−Ｓｐ−で置き換えられていてもよい。）、６〜４０個のＣ原子を有する置換されていてもよいアリールまたはアリールオキシ基、または、２〜４０個のＣ原子を有する置換されていてもよいヘテロアリールまたはヘテロアリールオキシ基を表し、
ｍ１は、０、１、２、３または４を表し、および
ｎ１は、１、２、３または４を表し、
ただし、基ＲＭａ、ＲＭｂおよび存在する置換基Ｌからの少なくとも１個、好ましくは１個、２個または３個、特に好ましくは１個または２個は、基ＰまたはＰ−Ｓｐ−を表すか、基ＰまたはＰ−Ｓｐ−の少なくとも一方を含有する。
【０２００】
式Ｍの特に好ましい化合物は、
ＲＭａおよびＲＭｂが、それぞれ互いに独立に、Ｐ、Ｐ−Ｓｐ−、Ｈ、Ｆ、Ｃｌ、Ｂｒ、Ｉ、−ＣＮ、−ＮＯ２、−ＮＣＯ、−ＮＣＳ、−ＯＣＮ、−ＳＣＮ、ＳＦ５、または、１〜２５個のＣ原子を有する直鎖状または分岐状のアルキル（ただし加えて、１個以上の隣接していないＣＨ２基は、Ｏおよび／またはＳ原子が互いに直接連結しないようにして、それぞれ互いに独立に、−Ｃ（Ｒ０）＝Ｃ（Ｒ００）−、−Ｃ≡Ｃ−、−Ｎ（Ｒ００）−、−Ｏ−、−Ｓ−、−ＣＯ−、−ＣＯ−Ｏ−、−Ｏ−ＣＯ−、−Ｏ−ＣＯ−Ｏ−で置き換えられていてもよく、ただし加えて、１個以上のＨ原子は、Ｆ、Ｃｌ、Ｂｒ、Ｉ、ＣＮ、ＰまたはＰ−Ｓｐ−で置き換えられていてもよい。）を表し、ただし、基ＲＭａおよびＲＭｂの少なくとも一方は、好ましくは、基ＰまたはＰ−Ｓｐ−を表すか含み、
ＡＭ１およびＡＭ２は、それぞれ互いに独立に、１，４−フェニレン、ナフタレン−１，４−ジイル、ナフタレン−２，６−ジイル、フェナントレン−２，７−ジイル、アントラセン−２，７−ジイル、フルオレン−２，７−ジイル、クマリン、フラボン（ただし加えて、これらの基における１個以上のＣＨ基はＮで置き換えられていてもよい。）、シクロヘキサン−１，４−ジイル（ただし加えて、１個以上の隣接していないＣＨ２基は、Ｏおよび／またはＳで置き換えられていてもよい。）、１，４−シクロヘキセニレン、ビシクロ［１．１．１］ペンタン−１，３−ジイル、ビシクロ［２．２．２］オクタン−１，４−ジイル、スピロ［３．３］ヘプタン−２，６−ジイル、ピペリジン−１，４−ジイル、デカヒドロナフタレン−２，６−ジイル、１，２，３，４−テトラヒドロナフタレン−２，６−ジイル、インダン−２，５−ジイルまたはオクタヒドロ−４，７−メタノインダン−２，５−ジイルを表し、ただし、これらの全ての基は無置換でもＬで一置換または多置換されていてもよく、
Ｌは、Ｐ、Ｐ−Ｓｐ−、ＯＨ、ＣＨ２ＯＨ、Ｆ、Ｃｌ、Ｂｒ、Ｉ、−ＣＮ、−ＮＯ２、−ＮＣＯ、−ＮＣＳ、−ＯＣＮ、−ＳＣＮ、−Ｃ（＝Ｏ）Ｎ（Ｒｘ）２、−Ｃ（＝Ｏ）Ｙ１、−Ｃ（＝Ｏ）Ｒｘ、−Ｎ（Ｒｘ）２、置換されていてもよいシリル、６〜２０個のＣ原子を有する置換されていてもよいアリール、または、１〜２５個のＣ原子を有する直鎖状または分岐状のアルキル、アルコキシ、アルキルカルボニル、アルコキシカルボニル、アルキルカルボニルオキシまたはアルコキシカルボニルオキシ（ただし加えて、これらの基において１個以上のＨ原子は、Ｆ、Ｃｌ、ＰまたはＰ−Ｓｐ−で置き換えられていてもよい。）を表し、
Ｐは、重合性基を表し、
Ｙ１は、ハロゲンを表し、
Ｒｘは、Ｐ、Ｐ−Ｓｐ−、Ｈ、ハロゲン、１〜２５個のＣ原子を有する直鎖状、分岐状または環状のアルキル（ただし加えて、１個以上の隣接していないＣＨ２基は、Ｏおよび／またはＳ原子が互いに直接連結しないようにして、−Ｏ−、−Ｓ−、−ＣＯ−、−ＣＯ−Ｏ−、−Ｏ−ＣＯ−、−Ｏ−ＣＯ−Ｏ−で置き換えられていてもよく、ただし加えて、１個以上のＨ原子は、Ｆ、Ｃｌ、ＰまたはＰ−Ｓｐ−で置き換えられていてもよい。）、６〜４０個のＣ原子を有する置換されていてもよいアリールまたはアリールオキシ基、または、２〜４０個のＣ原子を有する置換されていてもよいヘテロアリールまたはヘテロアリールオキシ基を表す
ものである。
【０２０１】
ＲＭａおよびＲＭｂの一方または両方がＰまたはＰ−Ｓｐ−を表す、式Ｍの化合物が非常に特に好ましい。
【０２０２】
本発明による液晶媒体およびＰＳ−ＶＡディスプレイまたはＰＳＡディスプレイにおける使用に適切で好ましいＲＭまたはモノマーまたはコモノマーは、例えば、以下の式から選択される。
【０２０３】
【化７７】
2020041143.tif 000078
【０２０４】
【化７８】
2020041143.tif 000079
【０２０５】
【化７９】
2020041143.tif 000080
【０２０６】
【化８０】
2020041143.tif 000081
【０２０７】
【化８１】
2020041143.tif 000082
【０２０８】
【化８２】
2020041143.tif 000083
式中、各基は以下の意味を有する：
Ｐ１、Ｐ２およびＰ３は、それぞれ同一または異なって、重合性基（好ましくは、Ｐに対して、上および下で示される意味の１つを有する。）、特に好ましくは、アクリレート、メタクリレート、フルオロアクリレート、オキセタン、ビニルオキシまたはエポキシド基を表し、
Ｓｐ１、Ｓｐ２およびＳｐ３は、それぞれ互いに独立に、単結合または、好ましくはＳｐに対して上および下で示される意味の１つを有するスペーサー基を表し、特に好ましくは、−（ＣＨ２）ｐ１−、−（ＣＨ２）ｐ１−Ｏ−、−（ＣＨ２）ｐ１−ＣＯ−Ｏ−、または−（ＣＨ２）ｐ１−Ｏ−ＣＯ−Ｏ−を表し、式中、ｐ１は１〜１２の整数であり、ただし後の方に述べた基において、隣接する環への結合は、Ｏ原子を介して生じ、
ただし、存在する基Ｐ１−Ｓｐ１−、Ｐ２−Ｓｐ２−およびＰ３−Ｓｐ３−の少なくとも１つがＲａａを表さないことを条件として、１個以上の基Ｐ１−Ｓｐ１−、Ｐ２−Ｓｐ２−およびＰ３−Ｓｐ３−はＲａａを表してよく、
Ｒａａは、Ｈ、Ｆ、Ｃｌ、ＣＮ、または、１〜２５個のＣ原子を有する直鎖状または分岐状のアルキル（ただし加えて、１個以上の隣接していないＣＨ２基は、Ｏおよび／またはＳ原子が互いに直接連結しないようにして、それぞれ互いに独立に、Ｃ（Ｒ０）＝Ｃ（Ｒ００）−、−Ｃ≡Ｃ−、−Ｎ（Ｒ０）−、−Ｏ−、−Ｓ−、−ＣＯ−、−ＣＯ−Ｏ−、−Ｏ−ＣＯ−、−Ｏ−ＣＯ−Ｏ−で置き換えられていてもよく、ただし加えて、１個以上のＨ原子は、Ｆ、Ｃｌ、ＣＮまたはＰ１−Ｓｐ１−で置き換えられていてもよい。）、特に好ましくは、直鎖状または分岐状で一フッ素化または多フッ素化されていてもよく１〜１２個のＣ原子を有するアルキル、アルコキシ、アルケニル、アルキニル、アルキルカルボニル、アルコキシカルボニルまたはアルキルカルボニルオキシ（ただし、アルケニルおよびアルキニル基は少なくとも２個のＣ原子を有し、分岐状の基は少なくとも３個のＣ原子を有する。）を表し、
Ｒ０、Ｒ００は、それぞれ互いに独立に、それぞれの出現において同一または異なって、Ｈまたは１〜１２個のＣ原子を有するアルキルを表し、
ＲｙおよびＲｚは、それぞれ互いに独立に、Ｈ、Ｆ、ＣＨ３またはＣＦ３を表し、
Ｘ１、Ｘ２およびＸ３は、それぞれ互いに独立に、−ＣＯ−Ｏ−、−Ｏ−ＣＯ−または単結合を表し、
Ｚ１は、−Ｏ−、−ＣＯ−、−Ｃ（ＲｙＲｚ）−または−ＣＦ２ＣＦ２−を表し、
Ｚ２およびＺ３は、それぞれ互いに独立に、−ＣＯ−Ｏ−、−Ｏ−ＣＯ−、−ＣＨ２Ｏ−、−ＯＣＨ２−、−ＣＦ２Ｏ−、−ＯＣＦ２−または−（ＣＨ２）ｎ−を表し、ただし、ｎは、２、３または４であり、
Ｌは、それぞれの出現において同一または異なって、Ｆ、Ｃｌ、ＣＮ、ＳＣＮ、ＳＦ５または、直鎖状または分岐状で一フッ素化または多フッ素化されていてもよく１〜１２個のＣ原子を有するアルキル、アルコキシ、アルケニル、アルキニル、アルキルカルボニル、アルコキシカルボニル、アルキルカルボニルオキシまたはアルコキシカルボニルオキシ、好ましくは、Ｆを表し、
Ｌ’およびＬ”は、それぞれ互いに独立に、Ｈ、ＦまたはＣｌを表し、
ｒは、０、１、２、３または４を表し、
ｓは、０、１、２または３を表し、
ｔは、０、１または２を表し、
ｘは、０または１を表す。
【０２０９】
式Ｍ１〜Ｍ４４の化合物において、
【０２１０】
【化８３】
2020041143.tif 000084
ただし、Ｌは、それぞれの出現において同一または異なって、上の意味の１つを有し、好ましくは、Ｆ、Ｃｌ、ＣＮ、ＮＯ２、ＣＨ３、Ｃ２Ｈ５、Ｃ（ＣＨ３）３、ＣＨ（ＣＨ３）２、ＣＨ２ＣＨ（ＣＨ３）Ｃ２Ｈ５、ＯＣＨ３、ＯＣ２Ｈ５、ＣＯＣＨ３、ＣＯＣ２Ｈ５、ＣＯＯＣＨ３、ＣＯＯＣ２Ｈ５、ＣＦ３、ＯＣＦ３、ＯＣＨＦ２、ＯＣ２Ｆ５またはＰ−Ｓｐ−、特に好ましくは、Ｆ、Ｃｌ、ＣＮ、ＣＨ３、Ｃ２Ｈ５、ＯＣＨ３、ＣＯＣＨ３、ＯＣＦ３またはＰ−Ｓｐ−、非常に特に好ましくは、Ｆ、Ｃｌ、ＣＨ３、ＯＣＨ３、ＣＯＣＨ３またはＯＣＦ３、特に、ＦまたはＣＨ３を表す。
【０２１１】
好適な重合性化合物は、例えば表Ｄに列記される。
【０２１２】
本出願に従う液晶媒体は、好ましくは、総量の０．１〜１０％、好ましくは０．２〜４．０％、特に好ましくは０．２〜２．０％の重合性化合物を含む。
【０２１３】
式Ｍおよび式ＲＭ−１〜ＲＭ９４の重合性化合物が特に好ましい。
【０２１４】
本発明による混合物は、更に、例えば、安定剤、抗酸化剤、ＵＶ吸収剤、ナノ粒子、ミクロ粒子などの従来の添加剤を含んでよい。
【０２１５】
本発明による液晶ディスプレイの構造は、例えば、欧州特許出願公開第０  ２４０  ３７９号公報に記載される通りの通常の構成に対応する。
【０２１６】
以下の例は本発明を限定することなく、本発明を説明することを意図する。上および下で、パーセントのデータは、重量パーセントを表し、全ての温度はセルシウス度で示される。
【０２１７】
本特許出願を通して、１，４−シクロへキシレン環および１，４−フェニレン環を以下の通り表記する。
【０２１８】
【化８４】
2020041143.tif 000085
シクロヘキシレン環は、トランス−１，４−シクロヘキシレン環である。
【０２１９】
本特許出願全体および実施例において、液晶化合物の構造は頭字語によって示される。他に示されない限り、化学式の変換は、表１〜３に従って実施される。全ての基ＣｎＨ２ｎ＋１、ＣｍＨ２ｍ＋１およびＣｍ’Ｈ２ｍ’＋１またはＣｎＨ２ｎおよびＣｍＨ２ｍは、それぞれの場合で、ｎ、ｍ、ｍ’またはｚ個のＣ原子をそれぞれ有する直鎖状のアルキル基またはアルキレン基である。ｎ、ｍ、ｍ’ｚは、それぞれ互いに独立に、１、２、３、４、５、６、７、８、９、１０、１１または１２、好ましくは１、２、３、４、５または６を表す。表１において、それぞれの化合物の環要素を略号とし、表２において、架橋要素を掲載し、表３において、化合物の左または右側鎖についての記号の意味を示す。
【０２２０】
【表１】
2020041143.tif 000086
【０２２１】
【表２】
2020041143.tif 000087
【０２２２】
【表３】
2020041143.tif 000088
【０２２３】
【表４】
2020041143.tif 000089
式Ｉの化合物に加えて、本発明による混合物は、好ましくは、下に示す表Ａからの下に述べる化合物の１種類以上の化合物を含む。
【０２２４】
＜表Ａ＞
以下の略称を使用する：
（ｎ、ｍ、ｍ’、ｚ：それぞれ互いに独立に、１、２、３、４、５または６；（Ｏ）ＣｍＨ２ｍ＋１はＯＣｍＨ２ｍ＋１またはＣｍＨ２ｍ＋１を意味する）。
【０２２５】
【表５】
2020041143.tif 000090
【０２２６】
【表６】
2020041143.tif 000091
【０２２７】
【表７】
2020041143.tif 000092
【０２２８】
【表８】
2020041143.tif 000093
【０２２９】
【表９】
2020041143.tif 000094
【０２３０】
【表１０】
2020041143.tif 000095
【０２３１】
【表１１】
2020041143.tif 000096
【０２３２】
【表１２】
2020041143.tif 000097
【０２３３】
【表１３】
2020041143.tif 000098
【０２３４】
【表１４】
2020041143.tif 000099
【０２３５】
【表１５】
2020041143.tif 000100
【０２３６】
【表１６】
2020041143.tif 000101
【０２３７】
【表１７】
2020041143.tif 000102
【０２３８】
【表１８】
2020041143.tif 000103
【０２３９】
【表１９】
2020041143.tif 000104
【０２４０】
【表２０】
2020041143.tif 000105
本発明によって使用できる液晶混合物は、それ自体従来の様式で調製される。一般に、より少量で使用される成分の所望の量を、主要な組成を構成する成分中で、有利には昇温して溶解する。また、有機溶媒、例えば、アセトン、クロロホルムまたはメタノール中の成分の溶液を混合し、完全に混合後に、例えば、蒸留によって溶媒を再び除去することも可能である。
【０２４１】
適切な添加剤を利用することで、本発明による液晶相を、例えば、これまで開示されてきたＥＣＢ、ＶＡＮ、ＩＰＳ、ＧＨまたはＡＳＭ−ＶＡ  ＬＣＤディスプレイの任意のタイプにおいて液晶相を用いることができるように改変できる。
【０２４２】
また、誘電体は、例えば、ＵＶ吸収剤、抗酸化剤、ナノ粒子およびフリーラジカル補足剤などの当業者に既知で文献に記載される更なる添加剤を含んでもよい。例えば、０〜１５％の多色性色素、安定剤またはキラルドーパントを加えることができる。本発明による混合物に適切な安定剤は、特に、表Ｂに列記されるものである。
【０２４３】
例えば、０〜１５％の多色性色素を加えることができ、更に、導電性塩、好ましくは、４−ヘキソキシ安息香酸エチルジメチルドデシルアンモニウム、テトラフェニルボラン酸テトラブチルアンモニウムまたはクラウンエーテル類の錯塩（例えば、Ｈａｌｌｅｒら、Ｍｏｌ．Ｃｒｙｓｔ．Ｌｉｑ．Ｃｒｙｓｔ．２４巻、２４９〜２５８頁（１９７３年）参照）を、導電性を改良するために添加することができ、または、誘電異方性、粘度および／またはネマチック相の配向を改変するための物質を加えることもできる。このタイプの物質は、例えば、ドイツ国特許出願公開第２２  ０９  １２７、２２  ４０  ８６４、２３  ２１  ６３２、２３  ３８  ２８１、２４  ５０  ０８８、２６  ３７  ４３０および２８  ５３  ７２８号公報に記載されている。
【０２４４】
表Ｂに、本発明による混合物に添加できる可能なドーパントを示す。混合物がドーパントを含む場合、０．０１〜４重量％、好ましくは０．１〜１．０重量％の量でドーパントを用いる。
【０２４５】
＜表Ｂ＞
表Ｂに、本発明による混合物に一般的に添加する可能なドーパントを示す。混合物は、０〜１０重量％、特には０．０１〜５重量％、特に好ましくは０．０１〜３重量％のドーパントを含む。
【０２４６】
【表２１】
2020041143.tif 000106
＜表Ｃ＞
例えば、０〜１０重量％の量で本発明による混合物に添加できる安定剤を下に示す。
【０２４７】
【表２２】
2020041143.tif 000107
【０２４８】
【表２３】
2020041143.tif 000108
【０２４９】
【表２４】
2020041143.tif 000109
【０２５０】
【表２５】
2020041143.tif 000110
【０２５１】
【表２６】
2020041143.tif 000111
＜表Ｄ＞
表Ｄに、本発明によるＬＣ媒体における反応性メソゲン化合物として好ましく使用される例示的化合物を示す。本発明による混合物が、１種類以上の反応性化合物を含む場合、好ましくは、０．０１〜５重量％の量で用いられる。重合のために、開始剤または２種以上の開始剤の混合物を加えることが必要な場合もある。開始剤または開始剤の混合物は、好ましくは、混合物を基礎として０．００１〜２重量％の量で加えられる。適切な開始剤は、例えば、Ｉｒｇａｃｕｒｅ（ＢＡＳＦ）またはＩｒｇａｎｏｘ（ＢＡＳＦ）である。
【０２５２】
【表２７】
2020041143.tif 000112
【０２５３】
【表２８】
2020041143.tif 000113
【０２５４】
【表２９】
2020041143.tif 000114
【０２５５】
【表３０】
2020041143.tif 000115
【０２５６】
【表３１】
2020041143.tif 000116
【０２５７】
【表３２】
2020041143.tif 000117
【０２５８】
【表３３】
2020041143.tif 000118
【０２５９】
【表３４】
2020041143.tif 000119
【０２６０】
【表３５】
2020041143.tif 000120
【０２６１】
【表３６】
2020041143.tif 000121
【０２６２】
【表３７】
2020041143.tif 000122
【０２６３】
【表３８】
2020041143.tif 000123
好ましい実施形態において、本発明による混合物は、好ましくは式ＲＭ−１〜ＲＭ−９４の重合性化合物から選択される、１種類以上の重合性化合物を含む。このタイプの媒体は、ＰＳ−ＦＦＳおよびＰＳ−ＩＰＳ用途に、特に適している。表Ｄに示される反応性メソゲンの中で、ＲＭ−１、ＲＭ−２、ＲＭ−３、ＲＭ−４、ＲＭ−５、ＲＭ−１１、ＲＭ−１７、ＲＭ−３５、ＲＭ−４１、ＲＭ−４４、ＲＭ−６２およびＲＭ−８１が、特に好ましい。
【実施例】
【０２６４】
以下の例は、本発明を制限することなく説明することを意図する。例において、ｍ．ｐ．は融点を摂氏度で表し、Ｃは液晶物質の透明点を摂氏度で表し；沸点はｂ．ｐ．で表される。更に：Ｃは結晶固体状態を表し、Ｓはスメクチック相を表し（添字は相のタイプを表し）、Ｎはネマチック状態を表し、Ｃｈはコレステリック相を表し、Ｉは等方相を表し、Ｔｇはガラス転移点を表す。２つの記号の間の数字は、転移温度を摂氏度で示す。
【０２６５】
式Ｉの化合物の光学的異方性Δｎを決定するために使用されるホスト混合物は、商業的に入手可能な混合物ＺＬＩ−４７９２（メルク社）である。誘電異方性Δεは、入手可能な混合物ＺＬＩ−２８５７を使用して決定する。検討されるべき化合物の物理的データは、検討されるべき化合物を添加し、用いられる化合物を１００％に外挿した後におけるホスト混合物の誘電定数の変化より得られる。溶解性にもよるが、一般に、検討されるべき化合物の１０％をホスト混合物に溶解する。
【０２６６】
他に示されない限り、部またはパーセントのデータは、重量部または重量パーセントを表す。
【０２６７】
上および下において、
Ｖ０は、２０℃における容量閾電圧［Ｖ］を表し、
ｎｅは、２０℃および５８９ｎｍにおける異常屈折率を表し、
ｎ０は、２０℃および５８９ｎｍにおける通常屈折率を表し、
Δｎは、２０℃および５８９ｎｍにおける光学的異方性を表し、
ε⊥は、２０℃および１ｋＨｚにおけるダイレクターに垂直な誘電率を表し、
ε‖は、２０℃および１ｋＨｚにおけるダイレクターに平行な誘電率を表し、
Δεは、２０℃および１ｋＨｚにおける誘電異方性を表し、
ｃｌ．ｐ．，Ｔ（Ｎ，Ｉ）は、透明点［℃］を表し、
γ１は、磁場における回転法によって決定される、２０℃で測定される回転粘度［ｍＰａ・ｓ］を表し、
Ｋ１は、２０℃における「スプレイ（ｓｐｌａｙ）」変形に対する弾性定数［ｐＮ］を表し、
Ｋ２は、２０℃における「ツイスト（ｔｗｉｓｔ）」変形に対する弾性定数［ｐＮ］を表し、
Ｋ３は、２０℃における「ベンド（ｂｅｎｄ）」変形に対する弾性定数［ｐＮ］を表し、
ＬＴＳは、試験セルにおいて決定される低温安定性（ネマチック相）を表す。
【０２６８】
他に明確に記載されていなければ、例えば、融点Ｔ（Ｃ，Ｎ）、スメクチック相（Ｓ）からネマチック相（Ｎ）への転移点Ｔ（Ｓ，Ｎ）および透明点Ｔ（Ｎ，Ｉ）など、本出願において示される、全ての温度の値は、摂氏度（℃）で示される。Ｍ．ｐ．は、融点を表し、ｃｌ．ｐ．は透明点である。更に、Ｔｇ＝ガラス状態、Ｃ＝結晶状態、Ｎ＝ネマチック相、Ｓ＝スメクチック相およびＩ＝等方相である。これらの記号の間の数字は、転移温度を示す。
【０２６９】
それぞれの場合で他に明らかに示さない限り、全ての物理的特性は「Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ（メルク液晶、液晶の物理的特性）」ドイツ国メルク社１９９７年１１月刊に従い決定するか決定したもので、２０℃の温度を適用し、Δｎは５８９ｎｍで決定し、Δεは１ｋＨｚで決定する。
【０２７０】
本発明においては、用語「閾電圧」は、他に明示しない限り、フレデリックス閾値としても知られる容量閾値（Ｖ０）に関する。実施例において、一般的で通常なように、光閾値は、１０％相対コントラスト（Ｖ１０）についても示される。
【０２７１】
容量閾電圧の測定に使用されるディスプレイは、２０μｍの間隔で離れている２枚の平坦で平行なガラス製外板から成り、それぞれの外板は内側に電極層および最上部にポリイミド配向層を有しており、このポリイミド配向層は、液晶分子のホメオトロピックエッジ配向を生じる。
【０２７２】
チルト角の測定に使用されるディスプレイは、４μｍの間隔で離れている２枚の平坦で平行なガラス製外板から成り、それぞれの外板は内側に電極層および最上部にポリイミド配向層を有しており、２つのポリイミド層は、互いに逆平行にラビングされ液晶分子のホメオトロピックエッジ配向を生じる。
【０２７３】
重合性化合物を、ディスプレイに印加される電圧（通常、１０Ｖ〜３０Ｖ交流、１ｋＨｚ）とともに、所定の強度のＵＶＡ光（通常３６５ｎｍ）で予め定めた時間照射することによって、ディスプレイまたは試験セル中で重合する。実施例においては、他に記載されなければ、５０ｍＷ／ｃｍ２水銀灯を使用し、その強度は、３６５ｎｍのバンドパスフィルターで調整された、標準のＵＶメーター（型式Ｕｓｈｉｏ  ＵＮＩメーター）を用いて測定する。
【０２７４】
チルト角は回転結晶試験（Ａｕｔｒｏｎｉｃ  Ｍｅｌｃｈｅｒｓ  ＴＢＡ−１０５）により測定される。低い値（すなわち、角度９０°からの大きな偏り）は、本明細書において大きなチルトに該当する。
【０２７５】
ＶＨＲ値は次の通り測定する：０．３％の重合性モノマー化合物をＬＣホスト混合物に添加し、結果として生じる混合物をＴＮ−ＶＨＲ試験セル（９０°でラビング、ＴＮポリイミド配向層、層厚ｄは約６μｍ）に導入する。２時間のＵＶ曝露（日照試験）の前後において、１００℃で５分後に、１Ｖ、６０Ｈｚ、６４μ秒パルスにてＨＲ値を決定する（測定装置：Ａｕｔｒｏｎｉｃ−Ｍｅｌｃｈｅｒｓ  ＶＨＲＭ−１０５）。
【０２７６】
「ＬＴＳ（ｌｏｗ−ｔｅｍｐｅｒａｔｕｒｅ  ｓｔａｂｉｌｉｔｙ）」とも呼ばれる、低温安定性、即ち、低温において、個々の成分が自発的に結晶化し析出することに対するＬＣ混合物の安定性を検討するために、１ｇのＬＣ／ＲＭ混合物を含有するボトルを−１０℃において保管所に置き、混合物が結晶化し析出していないかを、定期的に確認する。
【０２７７】
所謂「ＨＴＰ（「ｈｅｌｉｃａｌ  ｔｗｉｓｔｉｎｇ  ｐｏｗｅｒ」、らせんツイスト能）」は、ＬＣ媒体中における光学活性またはキラル物質のらせんツイストする能力（μｍ）を表す。他に示さない限り、２０℃の温度において、商業的に入手可能なネマチックＬＣホスト混合物ＭＬＤ−６２６０（メルク社）中においてＨＴＰを測定する。
【０２７８】
他に明言しない限り、本出願における全ての濃度は、重量パーセントにおいて示され、溶媒を除いた全ての固体または液晶成分を含む、対応する混合物全体に関する。全ての物理的特性は、「Ｍｅｒｃｋ  Ｌｉｑｕｉｄ  Ｃｒｙｓｔａｌｓ，Ｐｈｙｓｉｃａｌ  Ｐｒｏｐｅｒｔｉｅｓ  ｏｆ  Ｌｉｑｕｉｄ  Ｃｒｙｓｔａｌｓ（メルク液晶、液晶の物理的特性）」ドイツ国メルク社１９９７年１１月刊に記載される通りに決定され、他に明らかに示さない限り、２０℃の温度を適用する。
【０２７９】
＜混合物例＞
【０２８０】
【表３９】
2020041143.tif 000124
【０２８１】
【表４０】
2020041143.tif 000125
【０２８２】
【表４１】
2020041143.tif 000126
【０２８３】
【表４２】
2020041143.tif 000127
【０２８４】
【表４３】
2020041143.tif 000128
【０２８５】
【表４４】
2020041143.tif 000129
【０２８６】
【表４５】
2020041143.tif 000130
【０２８７】
【表４６】
2020041143.tif 000131
【０２８８】
【表４７】
2020041143.tif 000132
【０２８９】
【表４８】
2020041143.tif 000133
【０２９０】
【表４９】
2020041143.tif 000134
【０２９１】
【表５０】
2020041143.tif 000135
【０２９２】
【表５１】
2020041143.tif 000136
【０２９３】
【表５２】
2020041143.tif 000137
【０２９４】
【表５３】
2020041143.tif 000138
【０２９５】
【表５４】
2020041143.tif 000139
【０２９６】
【表５５】
2020041143.tif 000140
【０２９７】
【表５６】
2020041143.tif 000141
【０２９８】
【表５７】
2020041143.tif 000142
【０２９９】
【表５８】
2020041143.tif 000143
【０３００】
【表５９】
2020041143.tif 000144
【０３０１】
【表６０】
2020041143.tif 000145
【０３０２】
【表６１】
2020041143.tif 000146
【０３０３】
【表６２】
2020041143.tif 000147
【０３０４】
【表６３】
2020041143.tif 000148
【０３０５】
【表６４】
2020041143.tif 000149
【０３０６】
【表６５】
2020041143.tif 000150
【０３０７】
【表６６】
2020041143.tif 000151
【０３０８】
【表６７】
2020041143.tif 000152
【０３０９】
【表６８】
2020041143.tif 000153
【０３１０】
【表６９】
2020041143.tif 000154
＜例Ｍ３２＞
ＰＳ−ＶＡ混合物を調製するために、９９．７％の例Ｍ１による混合物を０．３％の下式の重合性化合物と混合する。
【０３１１】
【化８５】
2020041143.tif 000155
＜例Ｍ３３＞
ＰＳ−ＶＡ混合物を調製するために、９９．７５％の例Ｍ１による混合物を０．２５％の下式の重合性化合物と混合する。
【０３１２】
【化８６】
2020041143.tif 000156
＜例Ｍ３４＞
ＰＳ−ＶＡ混合物を調製するために、９９．８％の例Ｍ１による混合物を０．２％の下式の重合性化合物と混合する。
【０３１３】
【化８７】
2020041143.tif 000157
＜例Ｍ３５＞
ＰＳ−ＶＡ混合物を調製するために、９９．７５％の例Ｍ１による混合物を０．２５％の下式の重合性化合物と混合する。
【０３１４】
【化８８】
2020041143.tif 000158
＜例Ｍ３６＞
ＰＳ−ＶＡ混合物を調製するために、９９．７５％の例Ｍ１による混合物を０．２５％の下式の重合性化合物と混合する。
【０３１５】
【化８９】
2020041143.tif 000159
＜例Ｍ３７＞
ＰＳ−ＶＡ混合物を調製するために、９９．７５％の例Ｍ１による混合物を０．３％の下式の重合性化合物と混合する。
【０３１６】
【化９０】
2020041143.tif 000160
＜例Ｍ３８＞
ＰＳ−ＶＡ混合物を調製するために、９９．８％の例Ｍ１による混合物を０．２％の下式の重合性化合物と混合する。
【０３１７】
【化９１】
2020041143.tif 000161
＜例Ｍ３９＞
ＰＳ−ＶＡ混合物を調製するために、９９．８％の例Ｍ１による混合物を０．２％の下式の重合性化合物と混合する。
【０３１８】
【化９２】
2020041143.tif 000162
＜例Ｍ４０＞
ＰＳ−ＶＡ混合物を調製するために、９９．７５％の例Ｍ２による混合物を０．２５％の下式の重合性化合物と混合する。
【０３１９】
【化９３】
2020041143.tif 000163
＜例Ｍ４１＞
ＰＳ−ＶＡ混合物を調製するために、９９．７％の例Ｍ２による混合物を０．３％の下式の重合性化合物と混合する。
【０３２０】
【化９４】
2020041143.tif 000164
＜例Ｍ４２＞
ＰＳ−ＶＡ混合物を調製するために、９９．７％の例Ｍ２による混合物を０．３％の下式の重合性化合物と混合する。
【０３２１】
【化９５】
2020041143.tif 000165
＜例Ｍ４３＞
ＰＳ−ＶＡ混合物を調製するために、９９．７５％の例Ｍ２による混合物を０．２５％の下式の重合性化合物と混合する。
【０３２２】
【化９６】
2020041143.tif 000166
＜例Ｍ４４＞
ＰＳ−ＶＡ混合物を調製するために、９９．７％の例Ｍ２による混合物を０．３％の下式の重合性化合物と混合する。
【０３２３】
【化９７】
2020041143.tif 000167
＜例Ｍ４５＞
ＰＳ−ＶＡ混合物を調製するために、９９．７５％の例Ｍ２による混合物を０．２５％の下式の重合性化合物と混合する。
【０３２４】
【化９８】
2020041143.tif 000168
＜例Ｍ４６＞
ＰＳ−ＶＡ混合物を調製するために、９９．７５％の例Ｍ２による混合物を０．２５％の下式の重合性化合物と混合する。
【０３２５】
【化９９】
2020041143.tif 000169
＜例Ｍ４７＞
ＰＳ−ＶＡ混合物を調製するために、９９．７５％の例Ｍ２による混合物を０．２５％の下式の重合性化合物と混合する。
【０３２６】
【化１００】
2020041143.tif 000170
＜例Ｍ４８＞
ＰＳ−ＶＡ混合物を調製するために、９９．７５％の例Ｍ３による混合物を０．２５％の下式の重合性化合物と混合する。
【０３２７】
【化１０１】
2020041143.tif 000171
＜例Ｍ４９＞
ＰＳ−ＶＡ混合物を調製するために、９９．８％の例Ｍ３による混合物を０．３％の下式の重合性化合物と混合する。
【０３２８】
【化１０２】
2020041143.tif 000172
＜例Ｍ５０＞
ＰＳ−ＶＡ混合物を調製するために、９９．７％の例Ｍ３による混合物を０．３％の下式の重合性化合物と混合する。
【０３２９】
【化１０３】
2020041143.tif 000173
＜例Ｍ５１＞
ＰＳ−ＶＡ混合物を調製するために、９９．７％の例Ｍ３による混合物を０．３％の下式の重合性化合物と混合する。
【０３３０】
【化１０４】
2020041143.tif 000174
＜例Ｍ５２＞
ＰＳ−ＶＡ混合物を調製するために、９９．７％の例Ｍ３による混合物を０．３％の下式の重合性化合物と混合する。
【０３３１】
【化１０５】
2020041143.tif 000175
＜例Ｍ５３＞
ＰＳ−ＶＡ混合物を調製するために、９９．７％の例Ｍ３による混合物を０．３％の下式の重合性化合物と混合する。
【０３３２】
【化１０６】
2020041143.tif 000176
＜例Ｍ５４＞
ＰＳ−ＶＡ混合物を調製するために、９９．７％の例Ｍ４による混合物を０．３％の下式の重合性化合物と混合する。
【０３３３】
【化１０７】
2020041143.tif 000177
＜例Ｍ５５＞
ＰＳ−ＶＡ混合物を調製するために、９９．７５％の例Ｍ４による混合物を０．２５％の下式の重合性化合物と混合する。
【０３３４】
【化１０８】
2020041143.tif 000178
＜例Ｍ５６＞
ＰＳ−ＶＡ混合物を調製するために、９９．７５％の例Ｍ１７による混合物を０．２５％の下式の重合性化合物と混合する。
【０３３５】
【化１０９】
2020041143.tif 000179
＜例Ｍ５７＞
ＰＳ−ＶＡ混合物を調製するために、９９．７％の例Ｍ２１による混合物を０．３％の下式の重合性化合物と混合する。
【０３３６】
【化１１０】
2020041143.tif 000180
＜例Ｍ５８＞
ＰＳ−ＶＡ混合物を調製するために、９９．７５％の例Ｍ２５による混合物を０．２５％の下式の重合性化合物と混合する。
【０３３７】
【化１１１】
2020041143.tif 000181
＜例Ｍ５９＞
ＰＳ−ＶＡ混合物を調製するために、９９．７５％の例Ｍ２８による混合物を０．２５％の下式の重合性化合物と混合する。
【０３３８】
【化１１２】
2020041143.tif 000182
＜例Ｍ６０＞
ＰＳ−ＶＡ混合物を調製するために、９９．７％の例Ｍ２９による混合物を０．３％の下式の重合性化合物と混合する。
【０３３９】
【化１１３】
2020041143.tif 000183
＜例Ｍ６１＞
ＰＳ−ＶＡ混合物を調製するために、９９．７５％の例Ｍ３０による混合物を０．２５％の下式の重合性化合物と混合する。
【０３４０】
【化１１４】
2020041143.tif 000184
＜例Ｍ６２＞
ＰＳ−ＶＡ混合物を調製するために、９９．８％の例Ｍ３１による混合物を０．２％の下式の重合性化合物と混合する。
【０３４１】
【化１１５】
2020041143.tif 000185
＜例Ｍ６３＞
ＰＳ−ＶＡ混合物を調製するために、９９．７５％の例Ｍ１９による混合物を０．２５％の下式の重合性化合物と混合する。
【０３４２】
【化１１６】
2020041143.tif 000186
＜例Ｍ６４＞
ＰＳ−ＶＡ混合物を調製するために、９９．７５％の例Ｍ２０による混合物を０．２５％の下式の重合性化合物と混合する。
【０３４３】
【化１１７】
2020041143.tif 000187
＜例Ｍ６５＞
ＰＳ−ＶＡ混合物を調製するために、９９．７５％の例Ｍ２７による混合物を０．２５％の下式の重合性化合物と混合する。
【０３４４】
【化１１８】
2020041143.tif 000188
＜例Ｍ６６＞
ＰＳ−ＶＡ混合物を調製するために、９９．７５％の例Ｍ２７による混合物を０．２５％の下式の重合性化合物と混合する。
【０３４５】
【化１１９】
2020041143.tif 000189
【０３４６】
【表７０】
2020041143.tif 000190
【０３４７】
【表７１】
2020041143.tif 000191
【０３４８】
【表７２】
2020041143.tif 000192
【０３４９】
【表７３】
2020041143.tif 000193
【０３５０】
【表７４】
2020041143.tif 000194
【０３５１】
【表７５】
2020041143.tif 000195
【０３５２】
【表７６】
2020041143.tif 000196
【０３５３】
【表７７】
2020041143.tif 000197
【０３５４】
【表７８】
2020041143.tif 000198
【０３５５】
【表７９】
2020041143.tif 000199
【０３５６】
【表８０】
2020041143.tif 000200
【０３５７】
【表８１】
2020041143.tif 000201
【０３５８】
【表８２】
2020041143.tif 000202
【０３５９】
【表８３】
2020041143.tif 000203
【０３６０】
【表８４】
2020041143.tif 000204
【０３６１】
【表８５】
2020041143.tif 000205
【０３６２】
【表８６】
2020041143.tif 000206
【０３６３】
【表８７】
2020041143.tif 000207
【０３６４】
【表８８】
2020041143.tif 000208
【０３６５】
【表８９】
2020041143.tif 000209
【０３６６】
【表９０】
2020041143.tif 000210
【０３６７】
【表９１】
2020041143.tif 000211
【０３６８】
【表９２】
2020041143.tif 000212
【０３６９】
【表９３】
2020041143.tif 000213
【０３７０】
【表９４】
2020041143.tif 000214
【０３７１】
【表９５】
2020041143.tif 000215
【０３７２】
【表９６】
2020041143.tif 000216
【０３７３】
【表９７】
2020041143.tif 000217
【０３７４】
【表９８】
2020041143.tif 000218
【０３７５】
【表９９】
2020041143.tif 000219
【０３７６】
【表１００】
2020041143.tif 000220
【０３７７】
【表１０１】
2020041143.tif 000221
【０３７８】
【表１０２】
2020041143.tif 000222
【０３７９】
【表１０３】
2020041143.tif 000223
【０３８０】
【表１０４】
2020041143.tif 000224
＜例Ｍ１０２＞
ＰＳ−ＶＡ混合物を調製するために、９９．９％の例Ｍ１０１による混合物を０．１％の下式の重合性化合物と混合する。
【０３８１】
【化１２０】
2020041143.tif 000225
＜例Ｍ１０３＞
ＰＳ−ＶＡ混合物を調製するために、９９．６％の例Ｍ１０１による混合物を０．４％の下式の重合性化合物と混合する。
【０３８２】
【化１２１】
2020041143.tif 000226
＜例Ｍ１０４＞
ＰＳ−ＶＡ混合物を調製するために、９９．７％の例Ｍ１０１による混合物を０．３％の下式の重合性化合物と混合する。
【０３８３】
【化１２２】
2020041143.tif 000227
＜例Ｍ１０５＞
ＰＳ−ＶＡ混合物を調製するために、９９．８％の例Ｍ１０１による混合物を０．２％の下式の重合性化合物と混合する。
【０３８４】
【化１２３】
2020041143.tif 000228
【０３８５】
【表１０５】
2020041143.tif 000229
＜例Ｍ１０７＞
ＰＳ−ＶＡ混合物を調製するために、９９．６％の例Ｍ１０６による混合物を０．４％の下式の重合性化合物と混合する。
【０３８６】
【化１２４】
2020041143.tif 000230
【０３８７】
【表１０６】
2020041143.tif 000231
【０３８８】
【表１０７】
2020041143.tif 000232
【０３８９】
【表１０８】
2020041143.tif 000233
【０３９０】
【表１０９】
2020041143.tif 000234
【０３９１】
【表１１０】
2020041143.tif 000235
【０３９２】
【表１１１】
2020041143.tif 000236
【０３９３】
【表１１２】
2020041143.tif 000237
【０３９４】
【表１１３】
2020041143.tif 000238
【０３９５】
【表１１４】
2020041143.tif 000239
＜例Ｍ１１７＞
ＰＳ−ＶＡ混合物を調製するために、９９．７％の例Ｍ１１１による混合物を０．３％の下式の重合性化合物と混合する。
【０３９６】
【化１２５】
2020041143.tif 000240
【０３９７】
【表１１５】
2020041143.tif 000241
＜例Ｍ１１９＞
ＰＳ−ＶＡ混合物を調製するために、９９．７％の例Ｍ１１８による混合物を０．００１％のＩｒｇａｎｏｘ１０７６および０．３％の下式の重合性化合物と混合する。
【０３９８】
【化１２６】
2020041143.tif 000242
【０３９９】
【表１１６】
2020041143.tif 000243
＜例Ｍ１２１＞
ＰＳ−ＶＡ混合物を調製するために、９９．６％の例Ｍ１２０による混合物を０．４％の下式の重合性化合物と混合する。
【０４００】
【化１２７】
2020041143.tif 000244
【０４０１】
【表１１７】
2020041143.tif 000245
【０４０２】
【表１１８】
2020041143.tif 000246
【０４０３】
【表１１９】
2020041143.tif 000247
＜例Ｍ１２５＞
ＰＳ−ＶＡ混合物を調製するために、９９．７％の例Ｍ１２４による混合物を０．３％の下式の重合性化合物と混合する。
【０４０４】
【化１２８】
2020041143.tif 000248
【０４０５】
【表１２０】
2020041143.tif 000249
＜例Ｍ１２７＞
ＰＳ−ＶＡ混合物を調製するために、９９．７％の例Ｍ１２６による混合物を０．００１％のＩｒｇａｎｏｘ１０７６および０．３％の下式の重合性化合物と混合する。
【０４０６】
【化１２９】
2020041143.tif 000250
【０４０７】
【表１２１】
2020041143.tif 000251
【０４０８】
【表１２２】
2020041143.tif 000252
【０４０９】
【表１２３】
2020041143.tif 000253
【０４１０】
【表１２４】
2020041143.tif 000254
【０４１１】
【表１２５】
2020041143.tif 000255
【０４１２】
【表１２６】
2020041143.tif 000256
【０４１３】
【表１２７】
2020041143.tif 000257
【０４１４】
【表１２８】
2020041143.tif 000258
【０４１５】
【表１２９】
2020041143.tif 000259
【０４１６】
【表１３０】
2020041143.tif 000260
【０４１７】
【表１３１】
2020041143.tif 000261
【０４１８】
【表１３２】
2020041143.tif 000262
【０４１９】
【表１３３】
2020041143.tif 000263
【０４２０】
【表１３４】
2020041143.tif 000264
＜例Ｍ１４２＞
ＰＳ−ＶＡ混合物を調製するために、９９．７％の例Ｍ１４０による混合物を０．３％の下式の重合性化合物と混合する。
【０４２１】
【化１３０】
2020041143.tif 000265
＜例Ｍ１４３＞
ＰＳ−ＶＡ混合物を調製するために、９９．７５％の例Ｍ１４０による混合物を０．２５％の下式の重合性化合物と混合する。
【０４２２】
【化１３１】
2020041143.tif 000266
＜例Ｍ１４４＞
ＰＳ−ＶＡ混合物を調製するために、９９．８％の例Ｍ１４０による混合物を０．２％の下式の重合性化合物と混合する。
【０４２３】
【化１３２】
2020041143.tif 000267
＜例Ｍ１４５＞
ＰＳ−ＶＡ混合物を調製するために、９９．７５％の例Ｍ１４１による混合物を０．３％の下式の重合性化合物と混合する。
【０４２４】
【化１３３】
2020041143.tif 000268
＜例Ｍ１４６＞
ＰＳ−ＶＡ混合物を調製するために、９９．７５％の例Ｍ１４１による混合物を０．２５％の下式の重合性化合物と混合する。
【０４２５】
【化１３４】
2020041143.tif 000269
＜例Ｍ１４７＞
ＰＳ−ＶＡ混合物を調製するために、９９．７５％の例Ｍ１４１による混合物を０．３％の下式の重合性化合物と混合する。
【０４２６】
【化１３５】
2020041143.tif 000270
＜例Ｍ１４８＞
ＰＳ−ＶＡ混合物を調製するために、９９．８％の例Ｍ１４１による混合物を０．２％の下式の重合性化合物と混合する。
【０４２７】
【化１３６】
2020041143.tif 000271
＜例Ｍ１４９＞
ＰＳ−ＶＡ混合物を調製するために、９９．７％の例Ｍ１４１による混合物を０．３％の下式の重合性化合物と混合する。
【０４２８】
【化１３７】
2020041143.tif 000272
＜例Ｍ１５０＞
ＰＳ−ＶＡ混合物を調製するために、９９．７５％の例Ｍ１４１による混合物を０．２５％の下式の重合性化合物と混合する。
【０４２９】
【化１３８】
2020041143.tif 000273
【０４３０】
【表１３５】
2020041143.tif 000274
【０４３１】
【表１３６】
2020041143.tif 000275
【０４３２】
【表１３７】
2020041143.tif 000276
【０４３３】
【表１３８】
2020041143.tif 000277
【０４３４】
【表１３９】
2020041143.tif 000278
【０４３５】
【表１４０】
2020041143.tif 000279
【０４３６】
【表１４１】
2020041143.tif 000280
【０４３７】
【表１４２】
2020041143.tif 000281
【０４３８】
【表１４３】
2020041143.tif 000282
【０４３９】
【表１４４】
2020041143.tif 000283
【０４４０】
【表１４５】
2020041143.tif 000284
【０４４１】
【表１４６】
2020041143.tif 000285
【０４４２】
【表１４７】
2020041143.tif 000286
【０４４３】
【表１４８】
2020041143.tif 000287
【０４４４】
【表１４９】
2020041143.tif 000288
【０４４５】
【表１５０】
2020041143.tif 000289
【０４４６】
【表１５１】
2020041143.tif 000290
【０４４７】
【表１５２】
2020041143.tif 000291
【０４４８】
【表１５３】
2020041143.tif 000292
【０４４９】
【表１５４】
2020041143.tif 000293
【０４５０】
【表１５５】
2020041143.tif 000294
＜例Ｍ１７２＞
ＰＳ−ＶＡ混合物を調製するために、９９．７％の例Ｍ１７１による混合物を０．３％の下式の重合性化合物と混合する。
【０４５１】
【化１３９】
2020041143.tif 000295
＜例Ｍ１７３＞
ＰＳ−ＶＡ混合物を調製するために、９９．７５％の例Ｍ１７１による混合物を０．２５％の下式の重合性化合物と混合する。
【０４５２】
【化１４０】
2020041143.tif 000296
【０４５３】
【表１５６】
2020041143.tif 000297
【０４５４】
【表１５７】
2020041143.tif 000298
＜例Ｍ１７６＞
ＰＳ−ＶＡ混合物を調製するために、９９．８％の例Ｍ１７４による混合物を０．２％の下式の重合性化合物と混合する。
【０４５５】
【化１４１】
2020041143.tif 000299
＜例Ｍ１７７＞
ＰＳ−ＶＡ混合物を調製するために、９９．７５％の例Ｍ１７４による混合物を０．２５％の下式の重合性化合物と混合する。
【０４５６】
【化１４２】
2020041143.tif 000300
＜例Ｍ１７８＞
ＰＳ−ＶＡ混合物を調製するために、９９．７％の例Ｍ１７４による混合物を０．３％の下式の重合性化合物と混合する。
【０４５７】
【化１４３】
2020041143.tif 000301
＜例Ｍ１７９＞
ＰＳ−ＶＡ混合物を調製するために、９９．７％の例Ｍ１７４による混合物を０．３％の下式の重合性化合物と混合する。
【０４５８】
【化１４４】
2020041143.tif 000302
＜例Ｍ１８０＞
ＰＳ−ＶＡ混合物を調製するために、９９．７５％の例Ｍ１７４による混合物を０．２５％の下式の重合性化合物と混合する。
【０４５９】
【化１４５】
2020041143.tif 000303
＜例Ｍ１８１＞
ＰＳ−ＶＡ混合物を調製するために、９９．７％の例Ｍ１７４による混合物を０．３％の下式の重合性化合物と混合する。
【０４６０】
【化１４６】
2020041143.tif 000304
＜例Ｍ１８２＞
ＰＳ−ＶＡ混合物を調製するために、９９．７５％の例Ｍ１７５による混合物を０．２５％の下式の重合性化合物と混合する。
【０４６１】
【化１４７】
2020041143.tif 000305
＜例Ｍ１８３＞
ＰＳ−ＶＡ混合物を調製するために、９９．７５％の例Ｍ１７５による混合物を０．２５％の下式の重合性化合物と混合する。
【０４６２】
【化１４８】
2020041143.tif 000306
＜例Ｍ１８４＞
ＰＳ−ＶＡ混合物を調製するために、９９．７５％の例Ｍ１７５による混合物を０．２５％の下式の重合性化合物と混合する。
【０４６３】
【化１４９】
2020041143.tif 000307
＜例Ｍ１８５＞
ＰＳ−ＶＡ混合物を調製するために、９９．７５％の例Ｍ１７５による混合物を０．２５％の下式の重合性化合物と混合する。
【０４６４】
【化１５０】
2020041143.tif 000308
＜例Ｍ１８６＞
ＰＳ−ＶＡ混合物を調製するために、９９．８％の例Ｍ１７５による混合物を０．３％の下式の重合性化合物と混合する。
【０４６５】
【化１５１】
2020041143.tif 000309
＜例Ｍ１８７＞
ＰＳ−ＶＡ混合物を調製するために、９９．７％の例Ｍ１６６による混合物を０．３％の下式の重合性化合物と混合する。
【０４６６】
【化１５２】
2020041143.tif 000310
＜例Ｍ１８８＞
ＰＳ−ＶＡ混合物を調製するために、９９．７％の例Ｍ１６７による混合物を０．３％の下式の重合性化合物と混合する。
【０４６７】
【化１５３】
2020041143.tif 000311
＜例Ｍ１８９＞
ＰＳ−ＶＡ混合物を調製するために、９９．７％の例Ｍ１６７による混合物を０．３％の下式の重合性化合物と混合する。
【０４６８】
【化１５４】
2020041143.tif 000312
＜例Ｍ１９０＞
ＰＳ−ＶＡ混合物を調製するために、９９．７％の例Ｍ１６７による混合物を０．３％の下式の重合性化合物と混合する。
【０４６９】
【化１５５】
2020041143.tif 000313
【０４７０】
【表１５８】
2020041143.tif 000314
＜例Ｍ１９２＞
ＰＳ−ＶＡ混合物を調製するために、９９．７％の例Ｍ１９１による混合物を０．３％の下式の重合性化合物と混合する。
【０４７１】
【化１５６】
2020041143.tif 000315
＜例Ｍ１９３＞
ＰＳ−ＶＡ混合物を調製するために、９９．７５％の例Ｍ１９１による混合物を０．２５％の下式の重合性化合物と混合する。
【０４７２】
【化１５７】
2020041143.tif 000316
＜例Ｍ１９４＞
ＰＳ−ＶＡ混合物を調製するために、９９．７５％の例Ｍ１９１による混合物を０．２５％の下式の重合性化合物と混合する。
【０４７３】
【化１５８】
2020041143.tif 000317
【０４７４】
【表１５９】
2020041143.tif 000318
＜例Ｍ１９６＞
ＰＳ−ＶＡ混合物を調製するために、９９．７５％の例Ｍ１９５による混合物を０．２５％の下式の重合性化合物と混合する。
【０４７５】
【化１５９】
2020041143.tif 000319
＜例Ｍ１９７＞
ＰＳ−ＶＡ混合物を調製するために、９９．７％の例Ｍ１９５による混合物を０．３％の下式の重合性化合物と混合する。
【０４７６】
【化１６０】
2020041143.tif 000320
【０４７７】
【表１６０】
2020041143.tif 000321
＜例Ｍ１９９＞
ＰＳ−ＶＡ混合物を調製するために、９９．７５％の例Ｍ１９８による混合物を０．２５％の下式の重合性化合物と混合する。
【０４７８】
【化１６１】
2020041143.tif 000322
＜例Ｍ２００＞
ＰＳ−ＶＡ混合物を調製するために、９９．７５％の例Ｍ１９８による混合物を０．２５％の下式の重合性化合物と混合する。
【０４７９】
【化１６２】
2020041143.tif 000323
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
少なくとも１種類の式Ｉの化合物と、式Ｏ−１〜Ｏ−１８の化合物から成る群より選択される１種類以上の化合物とを含むことを特徴とし、極性化合物の混合物を基礎とする液晶媒体。
【化１】
2020041143.tif 000355
（式中、
Ｒ１およびＲ１＊は、それぞれ互いに独立に、１〜１５個のＣ原子を有するアルキルまたはアルコキシ基を表し、ただし加えて、これらの基における１個以上のＣＨ２基は、それぞれ互いに独立に、Ｏ原子が互いに直接連結しないようにして、−Ｃ≡Ｃ−、−ＣＦ２Ｏ−、−ＯＣＦ２−、−ＣＨ＝ＣＨ−、
【化２】
2020041143.tif 000356
−Ｏ−、−ＣＯ−Ｏ−、−Ｏ−ＣＯ−で置き換えられていてもよく、加えて該基中、１個以上のＨ原子はハロゲンで置き換えられていてもよく、
Ｌ１およびＬ２は、それぞれ互いに独立に、Ｆ、Ｃｌ、ＣＦ３またはＣＨＦ２を表す。）
【化３】
2020041143.tif 000357
【化４】
2020041143.tif 000358
（式中、
Ｒ１およびＲ２は、それぞれ互いに独立に、Ｈ、無置換か、ＣＮまたはＣＦ３で一置換されている、またはハロゲンで少なくとも一置換されている１５個までのＣ原子を有するアルキルまたはアルケニル基を表し、ただし加えて、これらの基における１個以上のＣＨ２基は、Ｏ原子が互いに直接連結しないようにして、−Ｏ−、−Ｓ−、
【化５】
2020041143.tif 000359
−Ｃ≡Ｃ−、−ＣＦ２Ｏ−、−ＯＣＦ２−、−ＯＣ−Ｏ−または−Ｏ−ＣＯ−で置き換えられていてもよい。）
【請求項２】
負の誘電異方性を有することを特徴とする請求項１に記載の液晶媒体。
【請求項３】
式Ｏ−６、Ｏ−７およびＯ−１７の化合物の群から選択される１種類以上の化合物を追加的に含むことを特徴とする請求項１または２に記載の液晶媒体。
【化６】
2020041143.tif 000360
（式中、
Ｒ１は、１〜６個または２〜６個のＣ原子を有するアルキルまたはアルケニルを表し、
Ｒ２は、２〜６個のＣ原子を有するアルケニルを表す。）
【請求項４】
式Ｉ−１〜Ｉ−１０の少なくとも１種類の化合物を含むことを特徴とする請求項１〜３のいずれか１項に記載の液晶媒体。
【化７】
2020041143.tif 000361
【化８】
2020041143.tif 000362
（式中、
ａｌｋｙｌおよびａｌｋｙｌ＊は、それぞれ互いに独立に、直鎖状で１〜６個のＣ原子を有するアルキル基を表し、
ａｌｋｅｎｙｌおよびａｌｋｅｎｙｌ＊は、それぞれ互いに独立に、直鎖状で２〜６個のＣ原子を有するアルケニル基を表し、
ａｌｋｏｘｙおよびａｌｋｏｘｙ＊は、それぞれ互いに独立に、直鎖状で１〜６個のＣ原子を有するアルコキシ基を表し、
Ｌ１およびＬ２は、それぞれ互いに独立に、Ｆ、Ｃｌ、ＣＦ３またはＣＨＦ２を表す。）
【請求項５】
式Ｉ−６Ｂの少なくとも１種類の化合物を含むことを特徴とする請求項１〜３のいずれか１項に記載の液晶媒体。
【化９】
2020041143.tif 000363
（式中、
ａｌｋｏｘｙは、直鎖状で１〜６個のＣ原子を有するアルコキシ基を表し、
Ｌ１およびＬ２は、それぞれ互いに独立に、Ｆ、Ｃｌ、ＣＦ３またはＣＨＦ２を表す。）
【請求項６】
式Ｉ−２．１〜Ｉ−２．４９、Ｉ−６．１〜Ｉ−６．２８およびＩ−６Ｂ．１〜Ｉ−６Ｂ．３の化合物の群からの少なくとも１種類の化合物を含むことを特徴とする請求項１〜３のいずれか１項に記載の液晶媒体
【化１０】
2020041143.tif 000364
【化１１】
2020041143.tif 000365
【化１２】
2020041143.tif 000366
【化１３】
2020041143.tif 000367
【化１４】
2020041143.tif 000368
【化１５】
2020041143.tif 000369
【化１６】
2020041143.tif 000370
【化１７】
2020041143.tif 000371
【化１８】
2020041143.tif 000372
【化１９】
2020041143.tif 000373
（式中、
Ｌ１およびＬ２は、それぞれ互いに独立に、Ｆ、Ｃｌ、ＣＦ３またはＣＨＦ２を表す。）
【請求項７】
式Ｉ中のＬ１およびＬ２は、それぞれＦを表すことを特徴とする請求項１〜６のいずれか１項に記載の液晶媒体。
【請求項８】
式ＩＩＡ、ＩＩＢおよびＩＩＣの化合物から成る群より選択される１種類以上の化合物とを含むことを特徴とする請求項１〜７のいずれか１項に記載の液晶媒体。
【化２０】
2020041143.tif 000374
（式中、
Ｒ２Ａ、Ｒ２ＢおよびＲ２Ｃは、それぞれ互いに独立に、Ｈ、無置換か、ＣＮまたはＣＦ３で一置換されている、またはハロゲンで少なくとも一置換されている１５個までのＣ原子を有するアルキルまたはアルケニル基を表し、ただし加えて、これらの基における１個以上のＣＨ２基は、Ｏ原子が互いに直接連結しないようにして、−Ｏ−、−Ｓ−、
【化２１】
2020041143.tif 000375
−Ｃ≡Ｃ−、−ＣＦ２Ｏ−、−ＯＣＦ２−、−ＯＣ−Ｏ−または−Ｏ−ＣＯ−で置き換えられていてもよく、
Ｌ１〜４は、それぞれ互いに独立に、Ｆ、Ｃｌ、ＣＦ３またはＣＨＦ２を表し、
Ｚ２およびＺ２’は、それぞれ互いに独立に、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−ＣＦ＝ＣＦ−または−ＣＨ＝ＣＨＣＨ２Ｏ−を表し、
ｐは、０、１または２を表し、
ｑは、０または１を表し、および
ｖは、１〜６を表す。）
【請求項９】
式ＩＩＡ−１〜ＩＩＡ−５２、式ＩＩＢ−１〜ＩＩＢ−１６および式ＩＩＣ−１の化合物の群からの少なくとも１種類の化合物を含むことを特徴とする請求項１〜８のいずれか１項に記載の液晶媒体。
【化２２】
2020041143.tif 000376
【化２３】
2020041143.tif 000377
【化２４】
2020041143.tif 000378
【化２５】
2020041143.tif 000379
【化２６】
2020041143.tif 000380
【化２７】
2020041143.tif 000381
【化２８】
2020041143.tif 000382
（式中、
ａｌｋｙｌおよびａｌｋｙｌ＊は、それぞれ互いに独立に、１〜６個のＣ原子を有する直鎖状のアルキル基を表し、
ａｌｋｅｎｙｌは、２〜６個のＣ原子を有する直鎖状のアルケニル基を表す。）
【請求項１０】
式ＩＩＡ−１、ＩＩＡ−２、ＩＩＡ−７、ＩＩＡ−８、ＩＩＡ−３２、ＩＩＡ−３３、ＩＩＡ−３８およびＩＩＡ−３９、式ＩＩＢ−１、ＩＩＢ−２、ＩＩＢ−１１、ＩＩＢ−１２、ＩＩＢ−１５およびＩＩＢ−１６ならびに式ＩＩＣ−１の化合物の群からの少なくとも１種類の化合物を含むことを特徴とする請求項１〜９のいずれか１項に記載の液晶媒体。
【化２９】
2020041143.tif 000383
【化３０】
2020041143.tif 000384
（式中、
ａｌｋｙｌおよびａｌｋｙｌ＊は、それぞれ互いに独立に、１〜６個のＣ原子を有する直鎖状のアルキル基を表し、
ａｌｋｅｎｙｌは、２〜６個のＣ原子を有する直鎖状のアルケニル基を表す。）
【請求項１１】
式ＣＣ−３−ＶおよびＣＣ−３−Ｖ１の化合物の群からの少なくとも１種類の化合物を含むことを特徴とする請求項１〜１０のいずれか１項に記載の液晶媒体。
【化３１】
2020041143.tif 000385
【請求項１２】
式ＣＣＨ−２３、ＣＣＨ−２５、ＣＣＨ−３４およびＣＣＨ−３５の化合物の群からの少なくとも１種類の化合物を含むことを特徴とする請求項１〜１１のいずれか１項に記載の液晶媒体。
【化３２】
2020041143.tif 000386
【請求項１３】
１種類以上の式ＩＩＩの化合物を追加的に含むことを特徴とする請求項１〜１２のいずれか１項に記載の液晶媒体。
【化３３】
2020041143.tif 000387
（式中、
Ｒ３１およびＲ３２は、それぞれ互いに独立に、１２個までのＣ原子を有する直鎖状のアルキル、アルコキシアルキルまたはアルコキシ基を表し、および
【化３４】
2020041143.tif 000388
Ｚ３は、単結合、−ＣＨ２ＣＨ２−、−ＣＨ＝ＣＨ−、−ＣＦ２Ｏ−、−ＯＣＦ２−、−ＣＨ２Ｏ−、−ＯＣＨ２−、−ＣＯＯ−、−ＯＣＯ−、−Ｃ２Ｆ４−、−Ｃ４Ｈ８−または−ＣＦ＝ＣＦ−を表す。）
【請求項１４】
１種類以上の式Ｌ１〜Ｌ１１の化合物を追加的に含むことを特徴とする請求項１〜１３のいずれか１項に記載の液晶媒体。
【化３５】
2020041143.tif 000389
【化３６】
2020041143.tif 000390
（式中、
Ｒ、Ｒ１およびＲ２は、それぞれ互いに独立に、Ｈ、無置換か、ＣＮまたはＣＦ３で一置換されている、またはハロゲンで少なくとも一置換されている１５個までのＣ原子を有するアルキルまたはアルケニル基を表し、ただし加えて、これらの基における１個以上のＣＨ２基は、Ｏ原子が互いに直接連結しないようにして、−Ｏ−、−Ｓ−、
【化３７】
2020041143.tif 000391
−Ｃ≡Ｃ−、−ＣＦ２Ｏ−、−ＯＣＦ２−、−ＯＣ−Ｏ−または−Ｏ−ＣＯ−で置き換えられていてもよく、
ａｌｋｙｌは１〜６個のＣ原子を有するアルキル基を表し、および
ｓは、１または２を表す。）
【請求項１５】
１種類以上の式Ｔ１〜Ｔ２１のターフェニルを追加的に含むことを特徴とする請求項１〜１４のいずれか１項に記載の液晶媒体。
【化３８】
2020041143.tif 000392
【化３９】
2020041143.tif 000393
【化４０】
2020041143.tif 000394
（式中、
Ｒは１〜７個のＣ原子を有する直鎖状のアルキルまたはアルコキシ基を表し、
ｍは、１〜６を表す。）
【請求項１６】
式Ｉｎの１種類以上のインダン化合物を追加的に含むことを特徴とする請求項１〜１５のいずれか１項に記載の液晶媒体。
【化４１】
2020041143.tif 000395
（式中、
Ｒ１１、Ｒ１２、Ｒ１３は、１〜５個のＣ原子を有する直鎖状のアルキル、アルコキシ、アルコキシアルキルまたはアルケニル基を表し、
Ｒ１２およびＲ１３は、追加してハロゲンも表し、
【化４２】
2020041143.tif 000396
を表し、
ｉは、０、１または２を表す。）
【請求項１７】
式ＢＦ−１およびＢＦ−２の１種類以上の化合物を追加的に含むことを特徴とする請求項１〜１６のいずれか１項に記載の液晶媒体。
【化４３】
2020041143.tif 000397
（式中、
Ｒ１およびＲ２は、それぞれ互いに独立に、Ｈ、無置換か、ＣＮまたはＣＦ３で一置換されている、またはハロゲンで少なくとも一置換されている１５個までのＣ原子を有するアルキルまたはアルケニル基を表し、ただし加えて、これらの基における１個以上のＣＨ２基は、Ｏ原子が互いに直接連結しないようにして、−Ｏ−、−Ｓ−、
【化４４】
2020041143.tif 000398
−Ｃ≡Ｃ−、−ＣＦ２Ｏ−、−ＯＣＦ２−、−ＯＣ−Ｏ−または−Ｏ−ＣＯ−で置き換えられていてもよく、および
ｃは、１または２を表す。）
【請求項１８】
混合物全体における式Ｉの化合物の割合は、１〜４０重量％であることを特徴とする請求項１〜１７のいずれか１項に記載の液晶媒体。
【請求項１９】
少なくとも１種類の重合性化合物を含むことを特徴とする請求項１〜１８のいずれか１項に記載の液晶媒体。
【請求項２０】
重合性化合物が、式ＲＭ−１〜ＲＭ−９４の化合物の群から選択されることを特徴とする請求項１９に記載の液晶媒体。
【表１】
2020041143.tif 000399
【表２】
2020041143.tif 000400
【表３】
2020041143.tif 000401
【表４】
2020041143.tif 000402
【表５】
2020041143.tif 000403
【表６】
2020041143.tif 000404
【表７】
2020041143.tif 000405
【表８】
2020041143.tif 000406
【表９】
2020041143.tif 000407
【表１０】
2020041143.tif 000408
【表１１】
2020041143.tif 000409
【表１２】
2020041143.tif 000410
【請求項２１】
１種類以上の添加剤を含むことを特徴とする請求項１〜２０のいずれか１項に記載の液晶媒体。
【請求項２２】
添加剤が、フリーラジカル捕捉剤、抗酸化剤および／またはＵＶ安定剤から成る群より選択されることを特徴とする請求項２１に記載の液晶媒体。
【請求項２３】
添加剤が、以下の化合物の群から選択されることを特徴とする請求項２１に記載の液晶媒体。
【表１３】
2020041143.tif 000411
【表１４】
2020041143.tif 000412
【表１５】
2020041143.tif 000413
【表１６】
2020041143.tif 000414
【表１７】
2020041143.tif 000415
【請求項２４】
少なくとも１種類の式Ｉの化合物を少なくとも１種類の更なる液晶化合物と混合し、任意成分として１種類以上の添加剤、および任意成分として１種類以上の重合性化合物を添加することを特徴とする請求項１〜２３のいずれか１項に記載の液晶媒体の調製方法。
【請求項２５】
電気光学的ディスプレイにおける、請求項１〜２３のいずれか１項に記載の液晶媒体の使用。
【請求項２６】
誘電体として、請求項１〜２３のいずれか１項に記載の液晶媒体を含むことを特徴とする、アクティブマトリクスアドレスを有する電気光学的ディスプレイ。
【請求項２７】
ＶＡ、ＰＳＡ、ＰＡ−ＶＡ、ＰＳ−ＶＡ、ＰＡＬＣ、ＩＰＳ、ＰＳ−ＩＰＳ、ＦＦＳまたはＰＳ−ＦＦＳディスプレイであることを特徴とする、請求項２６に記載の電気光学的ディスプレイ。